(57)【要約】【課題】高い安全性と、高性能の衝撃エネルギー吸収能力を有し、然かも、細幅化、小型軽量化の可能でかつ衝撃エネルギー吸収時に人体に与える衝撃を均一化して人体の損傷を防止しえるショックアブソーバを提供する。【解決手段】ショックアブソーバ１であって、エネルギー衝撃吸収部に於ける当該第１と第２の布帛部を構成する緯糸は全て低伸度かつ高強力特性を有する糸条で構成されている事を特徴とするショックアブソーバ。【選択図】図１
2018068915.tif 000002
【特許請求の範囲】
【請求項１】
細幅帯状の布帛で構成される相互に独立して形成されている第１の布帛部と第２の布帛部とで構成されている分離部と、当該分離部の双方の端部のそれぞれから外方に連続状に延展されており、且つ、当該第１と第２の布帛部とが吊糸を介して積層一体化されている細幅帯状の布帛で構成されるエネルギー衝撃吸収部とから構成されているショックアブソーバであって、当該ショックアブソーバに於ける当該第１と第２の布帛部を構成する縦糸は、当該分離部及び当該エネルギー衝撃吸収部を通して連続している合成繊維糸条で有り、当該分離部及び当該エネルギー衝撃吸収部を構成している緯糸は合成繊維糸条で有り、当該第１と第２の布帛部は、平織組織及び綾織組織から選択された一つの組織で織成されたものであり、当該吊糸は、当該分離部及び当該エネルギー衝撃吸収部を通して連続している合成繊維糸条で有って、当該分離部では、当該吊糸の一部は当該第１の布帛部内で当該第１の布帛部を構成する当該縦糸の間に分散して配列され縦糸としての機能を発揮していると共に、他方の一部は、当該第２の布帛部内で当該第２の布帛部を構成する当該縦糸の間に分散して配列され縦糸としての機能を発揮しているが、当該エネルギー衝撃吸収部に於いては、当該第１の布帛部と当該第２の布帛部とを一体的に結合する為に、全ての当該吊糸は、所定のパターンの下に、当該第１と第２の布帛部のそれぞれの緯糸の一部と個別に係合する様に、当該第１と第２の布帛部間を移動するように織り込まれており、且つ、少なくとも、当該エネルギー衝撃吸収部に於ける当該第１と第２の布帛部を構成する緯糸は全て低伸度かつ高強力特性を有する糸条で構成されている事を特徴とするショックアブソーバ。
【請求項２】
当該低伸度かつ高強力特性を有する糸条は、アラミド系合成繊維からなる糸条ある事を特徴とする請求項１に記載のショックアブソーバ。
【請求項３】
当該ショックアブソーバは、２２ｍｍ乃至２５ｍｍの幅を有する細幅織物で構成されている事を特徴とする請求項１又は２に記載のショックアブソーバ。
【請求項４】
当該吊糸は、当該エネルギー衝撃吸収部に於ける当該第１の布帛部と第２の布帛部とを連結する際の織込みパターンが相互に異なる複数種類の吊糸を含んでいる事を特徴とする請求項１乃至３の何れかに記載のショックアブソーバ。
【請求項５】
当該吊糸は当該エネルギー衝撃吸収部に於ける３種類の相互に異なる当該連結織込みパターンを有するものである事を特徴とする請求項４に記載のショックアブソーバ。
【請求項６】
当該エネルギー衝撃吸収部内に於ける当該第１と第２の布帛部間を亘る当該吊糸の本数が当該エネルギー衝撃吸収部内の部位によって異なっている事を特徴とする請求項１乃至５の何れかに記載のショックアブソーバ。
【請求項７】
当該エネルギー衝撃吸収部に於ける当該エネルギー衝撃吸収部と当該当該分離部との接合部位から当該エネルギー衝撃吸収部の自由端部部位乃至その近傍部部位に向けて、当該吊糸が当該第１と第２の布帛部間を亘る数が漸次増加する様に構成されている事を特徴とする請求項６に記載のショックアブソーバ。
【請求項８】
当該吊糸を構成している合成繊維糸条は、少なくとも一部は低伸度特性を有する合成繊維糸条である事を特徴とする請求項１乃至７の何れかに記載のショックアブソーバ。
【請求項９】
当該吊糸を構成している合成繊維糸条は、低伸度特性を有する合成繊維糸条と高伸度特性を有する合成繊維糸条とが混在されている事を特徴とする請求項８に記載のショックアブソーバ。
【請求項１０】
当該吊糸を構成している低伸度合成繊維糸条に対する当該高伸度合成繊維糸条と混合比率は３６％乃至４２％である事を特徴とする請求項９に記載のショックアブソーバ。
【発明の詳細な説明】
【技術分野】
【０００１】
本発明は、ショックアブソーバに関するものであり、更に詳しくは、高い安全性と、高性能の衝撃エネルギー吸収能力を有し、然かも、細幅で小型軽量化が可能で、然も操作性が良く、かつ衝撃吸収力が高く、従って衝撃エネルギー吸収時に人体に与える衝撃を均一化して人体の損傷を防止しえるショックアブソーバに関するものである。
【背景技術】
【０００２】
従来、この種の衝撃ショックアブソーバとしては、実開昭４９−１１４２８号公報（特許文献１）或は特開昭５0-４７２５号公報（特許文献２）等に示されている様に、破断伸度がそれぞれ異なる複数種の縦糸を同時に使用して構成された一枚構造の織物からなり、当該複数種の縦糸の一部を他の縦糸より浮かせて織り込む様に構成されたショックアブソーバが知られている。
然しながら、係る公知例では、１層の織物から構成されている事と、少なくとも２種類の縦糸は当該ショックアブソーバの伸張過程で切断されてしまう様に構成されているので、ショックアブソーバ全体としてみた場合には、強力が不十分であり、安全性に関する信頼性が乏しいものであった。
【０００３】
一方、織物を２層に配列させたショックアブソーバとしては、例えば特開２００３−２７５３３３号公報（特許文献３）に示されている通り、上下２層の織物をからみ糸で相互に接合すると共に、切断伸度が異なる複数種の芯糸を使用し、当該ショックアブソーバの伸張に伴って、地糸は切断されないが、当該芯糸のみが順次切断する様に構成されたショックアブソーバが開示されている。
然しながら、係るショックアブソーバにあっては、芯糸を複数種類使用することと、からみ糸を使用するものであるから、製織工程が煩雑である事から生産コストが高騰する欠点を有すると同時に、当該芯糸の切断が部分的且つ集中的に発生する事から、作業者が事故に際して受ける衝撃が段階的に発生するので、不快感を感じるという欠点が有った。
その他に上記した公知技術と同様に細幅織物からなるエネルギー吸収ベルト等に於いて、縦糸として伸度や破断強度等が相互に異なる複数種の糸条を縦糸として追加使用した例として、特開２０１０-１６８６８７号公報（特許文献４）や特開平７−２４６９０９号公報（特許文献５）等が知られているが、何れも本発明の対象とする小型化を目指したショックアブソーバに関しては、全く開示も示唆も見当たらないのである。
【０００４】
一方、ショックアブソーバとして、二枚の積層された布帛を適宜の吊糸で重畳固定した基材部に於いて当該双方の布帛を左右に引き離すことにより、当該吊糸を切断しながら衝撃エネルギーを吸収する様に構成された構造をもつショックアブソーバとしては、例えば、特許第２９９８０３３号公報（特許文献６）や特開平５−１４１１０２公報（特許文献７）等が知られているが、係る公知技術に於いては、当該衝撃エネルギー吸収部を構成する布帛の構成に関しては、何らの具体的技術構成は示されておらず、機構的な説明に終始するのみであって、小型化、軽量化を指向すると共に、細幅化して収納容量の縮小化や操作性の向上を達成する為の布帛構造を主体としたショックアブソーバに関しては全く開示も示唆も無く、更には、従来周知のショックアブソーバより小型化且つ軽量化されたにも関わらず、衝撃吸収もより高性能を維持出来るショックアブソーバを製造する為の技術思想は全く開示されてはいない。
従って、従来より、強力が十分あり、エネルギー吸収効果が高く、軽量で且つ小型化されたショックアブソーバであって、落下に対する衝撃が大幅に和らげられ、人体に対する衝撃ショックが緩和され、危険を感じるという不安感が解消されるコストが低く、然も、ドライ状態であっても、又、湿潤状態であっても、略同一の性能と機能を発揮することが出来、且つ何れの状態に於いても操作性が良く、安全性に対する信頼性の高いショックアブソーバが求められていた。
【先行技術文献】
【特許文献】
【０００５】
【特許文献１】実開昭４９−１１４２８号公報
【特許文献２】特開昭５０−４７２５号公報
【特許文献３】特開２００３−２７５３３３号公報
【特許文献４】特開２０１０−１６８６８７号公報
【特許文献５】特開平７−２４６９０９号公報
【特許文献６】特許第２９９８０３３号公報
【特許文献７】特開平５−１４１１０２公報
【発明の概要】
【発明が解決しようとする課題】
【０００６】
従って、本発明の目的は、上記した従来のショックアブソーバに於ける問題点を解消し、簡易な構成でありながら、理想的な破断伸張特性を示し、事故発生時に、作業員或はユーザーを保護する為に、極端な衝撃荷重が直接的に作業員或はユーザーに印加されることを防止し且つ、十分な耐久性と強度を有するショックアブソーバであって、然も生産性が高く生産コストが抑制できるショックアブソーバを提供するものであり、更には、用途拡大の要請から、小型化され、且軽量で、操作性も良好で、コストが安価なショックアブソーバであると同時に、然も、ドライ状態であっても、又、ウェット状態（湿潤状態）であっても、略同一の性能並びに作用効果と機能を発揮することが出来、更には、低荷重から高荷重の落下物を広範囲に亘って効率的に受け止める事が可能で、安全保護を受けるべき対象となる作業員或はユーザーの範囲を拡大する事が可能な当該ショックアブソーバを提供するものである。
【課題を解決するための手段】
【０００７】
本発明は上記した目的を達成するため、以下に記載されたような基本的技術構成を採用するものである。即ち、本発明に係る当該ショックアブソーバは、基本的には、細幅帯状の布帛で構成される相互に独立して形成されている第１の布帛部と第２の布帛部とで構成されている分離部と、当該分離部の双方の端部のそれぞれから外方に連続状に延展されており、且つ、当該第１と第２の布帛部とが吊糸を介して積層一体化されている細幅帯状の布帛で構成されるエネルギー衝撃吸収部とから構成されているショックアブソーバであって、当該ショックアブソーバに於ける当該第１と第２の布帛部を構成する縦糸は、当該分離部及び当該エネルギー衝撃吸収部を通して連続している合成繊維糸条で有り、当該分離部及び当該エネルギー衝撃吸収部を構成している緯糸は合成繊維糸条で有り、当該第１と第２の布帛部は、平織組織及び綾織組織から選択された一つの組織で織成されたものであり、当該吊糸は、当該分離部及び当該エネルギー衝撃吸収部を通して連続している合成繊維糸条で有って、当該分離部では、当該吊糸の一部は当該第１の布帛部内で当該第１の布帛部を構成する当該縦糸の間に分散して配列され縦糸としての機能を発揮していると共に、他方の一部は、当該第２の布帛部内で当該第２の布帛部を構成する当該縦糸の間に分散して配列され縦糸としての機能を発揮しているが、当該エネルギー衝撃吸収部に於いては、当該第１の布帛部と当該第２の布帛部とを一体的に結合する為に、全ての当該吊糸は、所定のパターンの下に、当該第１と第２の布帛部のそれぞれの緯糸の一部と個別に係合する
様に、当該第１と第２の布帛部間を移動するように織り込まれており、且つ、少なくとも、当該エネルギー衝撃吸収部に於ける当該第１と第２の布帛部を構成する緯糸は全て低伸度かつ高強力特性を有する糸条で構成されている事を特徴とするショックアブソーバである。
【発明の効果】
【０００８】
本発明は、基本的には上記した様な技術構成を採用しているので、以下に示す様な作用効果を発揮する事が可能である。
即ち、簡易な構成であり且つ、従来の一般的なショックアブソーバの持つ幅よりも２６乃至４０パーセントも細幅化、小型化されているにもかかわらず、図２に示す様な、従来の一般的な高品質を持ったショックアブソーバの持つ理想的な衝撃荷重特性或は破断伸張特性を示し、然も使用中の十分な耐久強度を有するショックアブソーバであって、且つ、生産性が高く生産コストが抑制できるショックアブソーバが容易に得られるという作用効果を有するものである。
更には、本発明に於いては、事故発生時に、作業員或はユーザーを保護する為に十分な耐久性と強度を有するショックアブソーバであって、落下物の荷重の制限を大幅に緩和出来、低荷重の落下物から高荷重の落下物まで、広範囲に亘って効率的に受け止める事が可能で、安全保護を受けるべき対象となる作業員或はユーザーの範囲を拡大する事が可能な当該ショックアブソーバを提供するもので、従来のショックアブソーバの欠点を改良したショックアブソーバを容易に且つ安価に得ることが可能となった。
【図面の簡単な説明】
【０００９】
【図１】図１は、本発明に係るショックアブソーバの織構造の一具体例を示す断面図である。
【図２】図２は、本発明に係るショックアブソーバの衝撃荷重波形の一具体例を示すグラフである。
【図３】図３は、本発明に係るショックアブソーバに於ける分離部の織組織の一例を示す断面図である。
【図４】図４は、本発明に係るショックアブソーバに於けるエネルギー衝撃吸収部の織組織の一例を示す断面図である。
【図５】図５は、本発明に係るショックアブソーバに於けるエネルギー衝撃吸収部の織組織と吊糸の配列の一例を示す断面図である。
【図６】図６は、本発明に係るショックアブソーバに於けるエネルギー衝撃吸収部の織組織と吊糸の配列の他の例を示す断面図である。
【図７】図７は、本発明に係るショックアブソーバに於けるエネルギー衝撃吸収部の織組織と吊糸の配列の異なる例を示す断面図である。
【図８】図８は、本発明に係るショックアブソーバの全体の構成の一具体例を示す概略図である。
【図９】図９は、本発明に係るショックアブソーバの全体の外観構成の一具体例を示す概略図である。
【図１０】図１０は、本発明に係るショックアブソーバの全体的な概略構成を示す断面図である。
【図１１】図１１は、図１０に示す、本発明に係るショックアブソーバの全体の構造部分における図示Ｃで示す部分の織構成の一具体例を示す断面図である。
【図１２】図１２は、図１０に示す、本発明に係るショックアブソーバの全体の構造部分における図示Ｂで示す部分の織構成の一具体例を示す断面図である。
【図１３】図１３は、従来公知（現行品１）のショックアブソーバに於ける衝撃荷重波形の一具体例を示すグラフである。
【図１４】図１４は、従来公知（現行品２）のショックアブソーバに於ける衝撃荷重波形の一具体例を示すグラフである。
【図１５】図１５は、試作品（実験Ｎｏ．1）で得られたショックアブソーバに於ける衝撃荷重波形の一具体例を示すグラフである。
【図１６】図１６は、試作品（実験Ｎｏ．２）で得られたショックアブソーバに於ける衝撃荷重波形の一具体例を示すグラフである。
【図１７】図１７は、試作品（実験Ｎｏ．３）で得られたショックアブソーバに於ける衝撃荷重波形の一具体例を示すグラフである。
【図１８】図１８は、試作品（実験Ｎｏ．４）で得られたショックアブソーバに於ける衝撃荷重波形の一具体例を示すグラフである。
【図１９】図１９は、試作品（実験Ｎｏ．５）で得られたショックアブソーバに於ける衝撃荷重波形の一具体例を示すグラフである。
【図２０】図２０は、試作品（実験Ｎｏ．６）で得られたショックアブソーバに於ける衝撃荷重波形の一具体例を示すグラフである。
【図２１】図２１は、試作品（実験Ｎｏ．７）で得られたショックアブソーバに於ける衝撃荷重波形の一具体例を示すグラフである。
【図２２】図２２は、試作品（実験Ｎｏ．８）で得られたショックアブソーバに於ける衝撃荷重波形の一具体例を示すグラフである。
【図２３】図２３は、試作品（実験Ｎｏ．９）で得られたショックアブソーバに於ける衝撃荷重波形の一具体例を示すグラフである。
【図２４】図２４は、試作品（実験Ｎｏ．１０）で得られたショックアブソーバに於ける衝撃荷重波形の一具体例を示すグラフである。
【図２５】図２５は、試作品（実験Ｎｏ．１１）で得られたショックアブソーバに於ける衝撃荷重波形の一具体例を示すグラフである。
【図２６】図２６は、試作品（実験Ｎｏ．１２）で得られたショックアブソーバに於ける衝撃荷重波形の一具体例を示すグラフである
【図２７】図２７は、本発明に係るショックアブソーバについての別の態様を説明する為の糸構成の例を示す図である。
【図２８】図２８は、本発明に係る当該別の態様についてのショックアブソーバの落下衝撃試験結果を示すグラフである。
【図２９】図２９は、本発明に係る当該別の態様についてのショックアブソーバ於ける吊糸を構成する低伸度糸条と高伸度糸条の混合比率を変化させた場合の構成例と落下衝撃試験結果とを説明する図である。
【図３０】図３０は、本発明に係る当該別の態様についてのショックアブソーバ於ける吊糸を構成する低伸度糸条と高伸度糸条の混合比率を変化させた場合の他の構成例と落下衝撃試験結果とを説明する図である。
【図３１】図３１は、本発明に係る当該別の態様についてのショックアブソーバ於ける吊糸を構成する低伸度糸条と高伸度糸条の混合比率を変化させた場合のドライ状態での落下衝撃試験結果とを説明する図である。
【図３２】図３２は、本発明に係る当該別の態様についてのショックアブソーバ於ける吊糸を構成する低伸度糸条と高伸度糸条の混合比率を変化させた場合のドライ状態及びウウェット状態での落下衝撃試験結果とを説明する図である。
【発明を実施するための形態】
【００１０】
以下に上記した本発明の基本的な技術思想を実現する具体的な態様（本発明の第１の態様）に於ける構成の例を、図面を参照しながら詳細に説明する。
処で、本発明に係る当該ショックアブソーバ１００は、前記した通り、従来業界内で一般的に使用されている各種の構成を有するショックアブソーバの内で、前記の特許文献６或いは特許文献７に開示された様な、２枚の分離された布帛部からなる分離部と当該２枚の分離された布帛部を適宜の吊糸を介して一体化した衝撃エネルギー吸収部とから構成されるタイプの構造を有するショックアブソーバの延長線上にあるタイプのショックアブソーバであって、従来に於ける係るタイプの当該ショックアブソーバに於ける、欠点を改良し、ベルト部分の幅を減少させ、小型化、軽量化、低コスト化を図りつつ、操作性の向上と衝撃荷重特性や衝撃破断特性に於いて、当該従来技術に於ける高品質を有すると言われている従来公知の当該ショックアブソーバが持つ当該衝撃荷重特性や衝撃破断特性と同じ特性を発揮出来る新規タイプのショックアブソーバ１００を提供しようとするものである。
【００１１】
そこで、本発明は、先ず、当該従来技術に於ける当該ショックアブソーバよりもそのベルト部分の布帛の織幅を大幅に減少させながら、当該従来技術に於ける当該ショックアブソーバの持つ当該特性を維持するか或はそれを凌駕させる為に、当該ショックアブソーバ１００としては、如何なる織構造を持つ事が望ましいかと言う観点から、当該ショックアブソーバ１００としての望ましい織構造に付いて鋭意検討し、その後、当該望ましい織構造をベースとして、当該ショックアブソーバ１００が上記した望ましい特性を発揮する為の、糸構造（糸種、繊度、糸特性、使用本数等）の望ましいあり方を、多数の実験を繰り返すことにより、確認すると言う工程を実行したものである。
先ず、本発明は、上記した本発明の目的を達成する為に必要な、本発明に係る当該ショックアブソーバ１００が持つ織構成について検討した。
【００１２】
即ち、本発明は、上記した本発明に於ける解決すべき技術的課題と、得るべき、好ましい特性並びに効果とを勘案しながら、上記特許文献及び、既に市販されている同一タイプのショックアブソーバの織構造を参照しつつ、多くの実験等を繰り返し、且つ鋭意検討した結果、本発明に於ける図１に示す様な織構造を採用する事によって、初めて、細幅化されたにも関わらず、細幅化されていない従来公知のショックアブソーバと同様若しくはそれ以上の特性を保持すると同時にそれらと同等の作用効果を発揮し得る可能性があると言う知見を知得したものである。
【００１３】
即ち、図１は本発明にかかるショックアブソーバ１００が有すべき基本的な織構造の一具体例を示す断面図であって、図中、細幅状の帯状の布帛で構成される相互に独立して形成されている第１の布帛部３１と第２の布帛部３２とで構成されている分離部３と、当該分離部３の双方の端部３０１、３０２のそれぞれから外方に連続状に延展されており、且つ、当該第１と第２の布帛部３１、３２とが吊糸１０を介して積層一体化されている細幅状の帯状の布帛で構成されるエネルギー衝撃吸収部４、４’とから構成されているショックアブソーバ１００であって、当該ショックアブソーバ１００に於ける当該第１と第２の布帛部３１、３２を構成する縦糸、つまり地縦糸５は、当該分離部３及び当該エネルギー衝撃吸収部４、４’を通して連続している合成繊維糸条で有り、当該分離部３及び当該エネルギー衝撃吸収部４、４’を構成している緯糸６は合成繊維糸条であり、当該第１と第２の布帛部３１、３２は、平織組織及び綾織組織から選択された一つの組織で織成されたものであり、当該吊糸１０は、当該分離部３及び当該エネルギー衝撃吸収部４、４’を通して連続している合成繊維糸条で有って、当該分離部３では、当該吊糸１０の一部は当該第１の布帛部３１内で当該第１の布帛部３１を構成する当該縦糸５の間に分散して配列され縦糸としての機能を発揮していると共に、他方の一部３２では、当該第２の布帛部３２内で当該第２の布帛部３２を構成する当該縦糸１０の間に分散して配列され縦糸としての機能を発揮しているが、当該エネルギー衝撃吸収部４、４’に於いては、当該第１の布帛部３１と当該第２の布帛部３２とを一体的に結合する為に、全ての当該吊糸１０は、所定のパターンの下に、当該第１と第２の布帛部３１、３２のそれぞれの緯糸６の一部と個別に係合する様に、当該第１と第２の布帛部３１、３２間を移動するように織り込まれており、且つ、少なくとも、当該エネルギー衝撃吸収部４に於ける当該第１と第２の布帛部３１、３２を構成する緯糸６は全て低伸度かつ高強力特性を有する糸条で構成されている事を特徴とするショックアブソーバ１００が示されている。
【００１４】
即ち、本発明に係る当該ショックアブソーバ１００は、上記した従来例である特許文献６或いは特許文献７に示されている様な、二枚の積層された布帛を適宜の吊糸で重畳固定した基材部に於いて当該双方の布帛を左右に引き離すことにより、当該吊糸を切断しながら衝撃エネルギーを吸収する様に構成された構造をもつタイプのショックアブソーバであって、具体的には、図１に例示されている様に、当該分離部３に於ける当該第１の布帛部３１と当該第２の布帛部３２の適宜の部位にそれぞれ適宜の結合部材を使用して、その先端部に適宜のフック部材１１、１１’が取り付けられている適宜の連結部材１２、１２’の他方の端部を取り付け、当該フック部材１１、１１’の一方を安全固定部材に係合させると共に、他方の当該フック部材１１、１１’を、例えば、バイパスベルト等の別体からなる補助ベルト（図示せず）を介して、作業員の腰部に係合させて使用するものである。
係るタイプの当該ショックアブソーバ１００は、かなり以前から実際の作業現場で使用されているが、落下衝撃が作業員に印加された際に、当該破断吸収部が容易に切断されない場合が多発し、その結果、作業者が強い衝撃荷重を受けて不快感を感じたり、危険性を感じたりする事が多く、又、同時に、当該吊糸の切断時の不具合を補うために、全体の強度を高める目的で、厚みの増大とベルト幅の拡大化による大型化、重量化を図っていた為、当該ショックアブソーバ１００自体の構成が大型化されていることから、使用に不便であり、収納にも問題が山積していた。
【００１５】
これに対し、本発明者は、上記した従来の問題点の解決の為に鋭意検討した結果、従来の当該ショックアブソーバに於いては、当該ショックアブソーバに所定の衝撃力が印加された場合、織物部分を構成する緯糸６が変形して、それに伴い当該織物部分の組織全体が変形してしまうので、その部分で当該衝撃力の一部が吸収されてしまう事から、当該吊糸１０に切断されるに必要な張力が印加されないことから、当該吊糸が切断されにくい現象が発生する事を知得したものである。
一方、本発明は、当該ショックアブソーバ１００の小型化、軽量化、操作性の容易化等を目的として、特に当該ショックアブソーバ１００を構成している帯状ベルトの織組織の幅を細くする方向で鋭意検討した。
【００１６】
従来技術に於いては、当該ショックアブソーバの上記した特性を確保する為に、当該ショックアブソーバに於ける帯状布帛の織幅を出来るだけ大きくする事が要求されていた為、一般的に、係るタイプのショックアブソーバに於いては、その帯状織物布帛の幅は、太目に設定されており、そのベルト幅は、一般的に３０ｍｍ乃至４５ｍｍに設定されているのが通常である。
その為、本発明者は、上記した従来技術の発生のメカニズムを根本的に解消する為に、当該ショックアブソーバ１００の小型化、軽量化、操作性の容易化等の課題を達成しつつ、当該ショックアブソーバ１００を構成する織物組織２００の緯糸６が当該吊糸１０の張力によって変形する事がなく、然も当該緯糸６が当該吊糸１０を切断する刃物的な機能を発揮する様にすれば、上記した様な従来技術の問題点を解消出来ると言う新規な技術思想を完成したものである。
【００１７】
即ち、本発明の当該技術思想の特徴の一つは、少なくとも、当該ショックアブソーバ１００の当該エネルギー衝撃吸収部４を構成する細幅状に形成された当該織物組織２００からなる布帛部分に於ける当該緯糸６として、全て低伸度かつ高強力特性を有する糸条を使用するものであり、これによって、当該吊糸に落下衝撃による所定の張力が印加された場合でも、当該緯糸６は変形する事が無く、硬直的にその配置状態を維持する事が可能となり、更に、当該エネルギー衝撃吸収部４の一部を構成する当該吊糸１０の使用本数を従来のショックアブソーバに於ける当該吊糸１０の使用本数よりも多くして、当該緯糸６の外表面に多数の当該吊糸１０が係合する様になし、それによって、当該低伸度かつ高強力特性を有する糸条である当該緯糸６が、多数本の当該吊糸１０と通常の経糸３１１、３１２、３２１、３２２とによって、略完全にその外表面領域が被覆されるので、当該緯糸６の移動或いは変形が強固に防止されるので、当該吊糸１０に当該所定の張力が印加されたとしても、当該緯糸６は、その通常の配置位置から変形・変位する事が確実に防止されるので、当該落下衝撃により当該吊糸に対して印加される所定の張力は、そのまま完全に当該吊糸１０に印加される事になるので、当該吊糸１０は、容易に且つ確実に切断される事になるのである。
つまり、低伸度かつ高強力特性を有する糸条である当該緯糸６が当該吊糸１０に対して刃物としての機能を発揮するものと考えられる。
【００１８】
一方、本発明者は、従来のショックアブソーバが、広幅の帯状織物からなるベルトを使用していることから、重量が重く、使用に不便であり、コストも高く付くと言う欠点に加えて、当該従来のショックアブソーバを収納する為の容器も大型化となる事が避けられない事から、その取り扱いや保管方法にも不便さや、コスト高騰の結果となる事が避けられなかったのに対し、当該ベルトを構成する帯状織物の地縦糸にポリエステル系合成繊維からなる糸条を使用すると共にその繊度を拡大し、同時に、少なくとも当該エネルギー衝撃吸収部４を構成する織物組織からなる布帛部分に於ける当該緯糸６として、低伸度かつ高強力特性を有する糸条を使用すると言う技術思想を結合させることによって、当該地縦糸の使用本数を、従来のショックアブソーバに於ける当該地縦糸本数を低減させても、当該従来のショックアブソーバの持つ強度よりも優れた強度をもつショックアブソーバが得られる事が判明し、その結果、本発明に係る当該ショックアブソーバを構成する帯状の織物からなる布帛の幅を顕著に縮小される事が可能となったものであり、具体的には、従来のショックアブソーバの帯状織物の幅に対して２６乃至４０％も当該帯状織物の幅を縮小させる事が可能となったのである。
これによる、当該ショックアブソーバ１００の減量効果は極めて高いものである事は言うまでも無い。
【００１９】
つまり、本発明に係る当該ショックアブソーバ１００に於いては、当該帯状織物に於ける地縦糸５を従来のものより繊度の大きいポリエステル系合成繊維糸条を使用すると共に、その使用本数を従来のショックアブソーバに於ける当該帯状織物の縦糸本数よりも少なく出来、その分、当該帯状織物の幅を細幅化させると同時に、当該吊糸１０の使用本数は、従来のショックアブソーバに於ける使用本数と略同じ様な本数に設定する様にしているので、当該地縦糸５の使用本数に対する当該吊糸６の使用本数の割合が高まり、当該ショックアブソーバ１００の全体の強力の向上と吊糸の切断可能性の向上と言う理想的な特性を発揮できる構成となっているのである。
更に、本発明に於いては、使用地縦糸の繊度を太くする事に加えて、当該細幅織物部分２００に於ける地縦糸密度が向上するので、当該細幅織物２００組織内に配備されている全ての糸条が当該織組織内部で移動・変動が実質的に妨げられる結果、より衝撃に対する当該ショックアブソーバとしての強度も増大する事になる。
つまり、本発明に於いては、当該ショックアブソーバ１００は細幅織物２００で構成されている事が特徴であり、従来からの目標で有った当該ショックアブソーバの細幅化が実現されることになったのである。
【００２０】
本発明に於いて使用される糸条としては、当該緯糸６を除いては、繊維の種類、繊度、本数、撚り数等は特に限定されるものではないが、従来公知の合成繊維糸条の内、特にはフィラメント糸条を使用する事が望ましく、特に好ましくは、当該細幅織物部分２００に於ける当該地縦糸５及び当該吊糸１０は、ポリエステル系合成繊維フィラメント糸条を使用する事が望ましい具体例である。
又、本発明に於ける当該地縦糸５及び当該吊糸１０の当該糸条は、例えば、１５００Ｔ以上の繊度を有する、所謂太目の糸条を使用する事が望ましく、一例として、繊度が１６７０Ｔで撚り数が５０乃至７０ｔ／ｍの糸条、特に好ましくは６０ｔ／ｍの当該糸条を使用する事が可能である。
【００２１】
一方、本発明に於ける当該細幅織物部２００に於いて使用される当該緯糸６としては、上記した機能を発揮する必要がある事から、上記した通り、低伸度かつ高強力特性を有する糸条を使用する事が必要である。
当該低伸度かつ高強力特性を有する糸条６は、当該細幅織物２００の全ての当該緯糸６に使用されるもので有っても良いが、少なくとも当該エネルギー衝撃吸収部４、４’に於いて使用される全ての当該緯糸６に使用される事が望ましい。
当該低伸度かつ高強力特性を有する糸条６としては、特にその組成や形状或いは繊度又は撚り数等に関しては限定されるものではないが、例えば、アラミド系合成繊維を主体として構成された繊維糸条を使用する事が望ましく、又、当該緯糸６の繊度は、例えば、１５００Ｔ以上の繊度を有する、所謂太目の糸条を使用する事が望ましく、一例として、繊度が１６７０Ｔで撚り数が５０乃至７０ｔｍの糸条、特に好ましくは６０ｔ／ｍの当該糸条を緯糸６として使用する事が可能である。
【００２２】
処で、本発明に係る当該ショックアブソーバ１００の基本的構成をなす当該細幅織物２００は、後述する各種の実験結果から理解される様に、好ましくは、その幅が、２２ｍｍ乃至２５ｍｍの幅を有するものである事が望ましい。
一方、従来一般的に使用されている当該ショックアブソーバで使用される帯状の織物に於いては、その幅は、３０ｍｍ乃至４５ｍｍに設定されており、その場合の当該地縦糸５は、１４００Ｔの繊度を有し、６０ｔ／ｍの撚数からなるナイロン系合成繊維で構成されている糸条が使用されて、当該３２ｍｍの幅内に１１２本が配置されている。
一方、従来一般的に使用されている別の当該ショックアブソーバで使用される帯状の織物に於いて使用される当該吊糸１０としては、１６７０Ｔの繊度を有し、６０ｔ／ｍの撚数からなるポリエステル系合繊維で構成されている糸条が使用され、且つ、当該吊糸１０は、当該４４ｍｍの幅に設定されている当該帯状織物の幅内で２３５本が配置されている構成が採用されている。
係る従来例に対して、本発明に係る当該ショックアブソーバ１００としての好ましい態様では、当該帯状織物の幅が例えば、２２ｍｍ乃至２５ｍｍに設定されており、且つ当該細幅織物２００に於ける当該地縦糸５の配列本数が２８本であるのに対し、当該吊糸１０は、１６７０Ｔの繊度を有し、６０ｔ／ｍの撚数からなるポリエステル系合繊維で構成されている糸条であって、当該幅内に３６本の当該吊糸１０が配列されている構成を採用しているのである。
【００２３】
処で、本発明に於ける当該ショックアブソーバ１００を構成する当該細幅織物２００の長手方向と直交する断面で見た織物組織構造は、図１に示す断面図で明らかな通り、細幅帯状の布帛で構成される相互に独立して形成されている第１の布帛部３１と第２の布帛部３２とで構成されている細幅帯状の布帛で構成される分離部３と、当該分離部３の双方の端部３０１、３０２のそれぞれから外方に連続状に延展されており、且つ、細幅帯状の布帛で構成される、当該第１と第２の布帛部３１、３２とが吊糸１０を介して積層一体化されているエネルギー衝撃吸収部４、４’とから構成されているショックアブソーバ１００である。
そして、本発明に於いては、当該地縦糸５は、当該第１の布帛部３１を構成すると共に、当該エネルギー衝撃吸収部４、４’に於ける当該第１の布帛部３１と対応する布帛部分を構成する連続した第１の地縦糸群５３１１と第２の地縦糸群５３１２とを含んでおり、更に当該地縦糸５は、別に、当該第２の布帛部３２を構成すると共に、当該エネルギー衝撃吸収部４、４’に於ける当該第２の布帛部３２と対応する布帛部分を構成する連続した第３の地縦糸群５３２１と第４の地縦糸群５３２２とを含んでおり、当該第１の地縦糸群５３１１と第２の地縦糸群５３１２は、当該第２の布帛部３２内に侵入配置される事は無く、同様に、当該第３の地縦糸群５３２１と第４の地縦糸群５３２２が当該第１の布帛部３１内に侵入配置される事も無いのである。
【００２４】
一方、本発明に於いて使用される当該吊糸１０は、当該分離部３及び当該エネルギー衝撃吸収部４、４’を通して連続して配列されている上記で説明した合成繊維糸条で有って、当該分離部３では、当該吊糸１０の一部は当該第１の布帛部３１内で当該第１の布帛部３１を構成する当該地縦糸５の間に分散して配列され地縦糸としての機能を発揮していると共に、当該吊糸１０の他方の一部３２では、当該第２の布帛部３２内で当該第２の布帛部３２を構成する当該縦糸５の間に分散して配列され縦糸としての機能を発揮しているが、当該エネルギー衝撃吸収部４、４’に於いては、当該第１の布帛部３１と当該第２の布帛部３２とを一体的に結合する為に、全ての当該吊糸１０は、所定のパターンの下に、当該第１と第２の布帛部３１、３２のそれぞれの緯糸６の一部と個別に係合する様に、当該第１と第２の布帛部３１、３２間を移動するように織り込まれているものである。
つまり、本発明に於いては、当該吊糸１０は、当該エネルギー衝撃吸収部４、４’に於いては、その全てが、当該第１の布帛部３１と当該第２の布帛部３２とを一体的に結合する為に当該第１と第２の布帛部３１、３２間に配置されるものであるが、当該分離部３に於いては、当該第１と第２の布帛部３１、３２内に分散配置され、地縦糸５の一部として機能するものであり、当該吊糸１０の全総数が偶数である場合には、バランス上、当該第１と第２の布帛部３１、３２内に均等に分散配列されるが、それが奇数である場合には、それぞれの布帛部に分散配置される当該吊糸１０の本数は異なってくる。
【００２５】
又、本発明に於ける当該ショックアブソーバ１００に於ける当該細幅織物２００の織組織構成は、特に限定されるものではないが、一般的には、当該エネルギー衝撃吸収部４及び該第１と第２の布帛部３１、３２を構成する部分の織組織は、平織組織及び綾織組織から選択された一つの組織で織成されたものである事が望ましい。
後述する本発明に係る当該ショックアブソーバ１００の各種試験に使用した個々の具体例では、当該細幅織物２００の織組織構成は２／２に特定した例を示しているが、例えば当該織組織構成を４／４の綾織組織にした場合でも、実質的な相違は見られなかった。
【００２６】
但し、本発明に係る当該細幅織物２００の当該織組織に於いて、当該吊糸１０の織組織は、上記した従来の現行品の吊糸部分の織構成とは異なる、以下に説明する様な特定の織組織を採用している。
即ち、本発明に於ける当該吊糸１０の織込み組織は、従来のショックアブソーバ１００に於ける当該吊糸１０の織込組織とは実質的に異なる組織を採用しているのであり、その主な目的は、上記した通り、当該細幅織物２００の中で、各構成糸条が自由に移動・変動する事を抑制すると同時に、特に、当該緯糸として使用される当該低伸度かつ高強力特性を有する糸条６が、織組織上、周囲から強い抑圧力が加えられて、その配置位置から移動・変動する事が著しく困難となる様に、配置される様な織組織を採用した処に新規且つ進歩性の大なる技術思想が存在するのである。
【００２７】
以下に、本発明に於ける当該ショックアブソーバ１００に使用される当該細幅織物２００の織組織構成の一具体例について図面を参照しながら説明する。
処で、本発明に於ける当該ショックアブソーバ１００に於ける一つの具体例に於いては、当該細幅織物２００の織組織に関しては、当該地縦糸５と緯糸６とで構成される基本的な織組織に関しては、図３（Ａ）に示す通り、当該分離部３であると当該エネルギー衝撃吸収部４、４‘であるとに係わらず、例えば、２／２の綾組織で統一的に構成されたものであるが、一方、当該吊糸１０に関しては、図３（Ｂ）に示されている様に、当該分離部３に於ける当該第１の布帛部３１と当該第２の布帛部３２とに於いては、本発明に於いて使用される全ての本数の当該吊糸６の内の半数が当該第１の布帛部３１内の織組織内に挿入せしめられると同時に、他方の半数分の当該吊糸６が、当該第２の布帛部３２内の織組織内に挿入せしめられる。
【００２８】
その際に、全ての当該吊糸６を二等分して当該第１及び当該第２の布帛部３１、３２内に挿入される当該吊糸が偶数である場合には、それぞれの当該第１の布帛部３１及び当該第２の布帛部３２内において、更にそれを２分割して得たそれぞれの当該吊糸６群を当該それぞれの布帛部３１、３２の当該緯糸と、通常の対称的な平織り組織で帯状織物を織成することとなるが、一方で、全ての当該吊糸６を二等分して当該第１及び当該第２の布帛部３１、３２内に挿入される当該吊糸６の数が奇数である場合には、それぞれの当該第１の布帛部３１及び当該第２の布帛部３２内において、更にそれを吊糸６の本数が互いに異なる２組の２分割して得たそれぞれの当該吊糸６群を当該それぞれの布帛部３１、３２内に挿入して、当該緯糸と当該吊糸６群を当該それぞれの布帛部３１、３２の当該緯糸と、通常の非対称的対に平織り組織で帯状織物を織成することとなる。
【００２９】
一方、本発明に於ける当該具体例に於いては、当該エネルギー衝撃吸収部４、４‘の織組織構造は、当該分離部３に於ける織組織構造と比べて、かなり複雑な織構造を構成するものである。
即ち、当該エネルギー衝撃吸収部４、４‘に於いては、前記した当該分離部３を構成する当該第１の布帛部３１及び当該第２の布帛部３２を単に重畳したものではあるが、当該双方の布帛部３１と３２を当該吊糸１０が、当該第１の布帛部３１と当該第２の布帛部３２とを一体的に結合する為に、全ての当該吊糸１０は、所定のパターンの下に、当該第１と第２の布帛部のそれぞれの緯糸の一部と個別に係合する様に、当該第１と第２の布帛部３１、３２間を移動するように織り込まれているものである。
当該吊糸１０が当該第１と第２の布帛部３１、３２間を移動するように織り込まれる為の当該吊糸１０の織組織は、前記した当該細幅織物２００に於いて使用されている当該緯糸６が当該細幅織物２００内部で強固に把持・固定されて、その移動・変位等が大きく制限される様な効果を発揮できるのに適した織組織である事が特徴である。
【００３０】
つまり、本発明に於ける当該ショックアブソーバ１００に使用される当該細幅織物部分の当該エネルギー衝撃吸収部４、４‘に於ける織物構造の一つの特徴としては、使用されている当該吊糸１０が、当該第１の布帛部３１と第２の布帛部３とを連結する際の織込みパターンが相互に異なる複数種類の吊糸を含んでいる事であり、更には、当該吊糸１０はすくなくとも、３種類の相互に異なる当該連結織込みパターンを有する吊糸１０で構成されているものである。
本発明に於ける当該吊糸１０の個々の配列並びに当該緯糸６との織り成し構成は特に限定されるものではないが、上記した本発明の目的を完全に達成する為に、例えば、以下に説明する具体例の様な織組織を使用する事も可能である。
即ち、本発明に於ける当該ショックアブソーバ１００に於いて使用される当該細幅織物部分２００の当該エネルギー衝撃吸収部４、４‘に於ける織物構造の一具体例の構成を図４に示す。
つまり、図４は、当該エネルギー衝撃吸収部４、４‘に於ける織物構造の一具体例の構成を示す側断面図であって、３種類の相互に異なる、織り込みパターンを有する吊糸群５１乃至５３が使用され、そのそれぞれの織り込み状態を示した図である。
【００３１】
先ず、当該吊糸群５１の織込み構成を図５を参照して説明するならば、当該吊糸１０−１及び吊糸１０−２からなる第１の吊糸群５１が持つ第１の連結織込みパターン（Ｘ１）は、当該第一の吊糸１０−１が、当該第２の布帛部３２に於ける、第１の緯糸６２１の下を通り、当該第１の布帛部３１に於ける第２の緯糸６１２の上、及び当該第１の布帛部３１に於ける第３の緯糸６１３の下、当該第１の布帛部３１に於ける第４の緯糸６１４の上をそれぞれ順次に通過した後、当該第２の布帛部に於ける、第５の緯糸６２５の下を通過して、再び第１の布帛部３１の第６の緯糸６１５の上を通過し、その後第緯１の布帛部の第７の緯糸６１７の下、及び第８の緯糸６１８の上をそれぞれ順次に通過した後、再び第２の布帛部３２の第１の緯糸６２１の下を通過して元に戻るという第１パターン（Ａ１）と、当該第１の吊糸群５１の中で、当該第１の吊糸１０−１と対で使用される別の吊糸１０−２は、当該第１の吊糸１０−１が持っている当該第１パターン（Ａ１）のパターン形状をそっくり反転させて形成された第２のパターン（Ａ２）を有するものであって、その両者の吊糸１０で構成された当該第１パターン（Ａ１）と当該第２のパターン（Ａ２）の分解図は、図５に示されている。
【００３２】
一方、第３の吊糸１０−３とそれと対で使用される別の第４の吊糸１０−４とで構成されている当該第２の吊糸群５２が持つ第２の連結織込みパターン（Ｘ２）は、図６に示す様に、当該第３の吊糸１０−３が当該第１の布帛部３１に於ける、第１の緯糸６１１の上を通過した後、当該第２の布帛部３２の第２の緯糸６２２の下を通過した、再び当該第１の布帛部３１の第３の緯糸６１３の上をそれぞれ順次に通過した後、当該第２の布帛部３２に戻り、当該第２の布帛部３２に於ける第４の緯糸６２４の下を通過して、再び第１の布帛部３１の第５の緯糸６１５の上を通過するという交互の織り込みパターンが当該第２の布帛部３２の第８の緯糸迄継続されるという第３のパターン（Ａ３）と、当該第３のパターン（Ａ３）を緯糸１ピック分ずらせて形成された第４のパターン（Ａ４）とで構成されたものである。
【００３３】
更に、第５の吊糸１０−５、それと対で使用される別の第６の吊糸１０−６とで構成されている当該第３の吊糸群５３が持つ第３の連結織込みパターン（Ｘ３）は、図７に示す様に、当該第５の吊糸１０−５が、当該第２の布帛部３２に於ける、第１の緯糸６２１の上を通過した後、当該第２の布帛部３２に於ける第２の緯糸６２２の下を通過して当該第１の布帛部３１に於ける第３の緯糸６１３の上を通過し、その後、再び当該第２の布帛部３２に戻り、当該第２の布帛部３２の第４の緯糸６２４の下、同第５の緯糸６２５の上、及び同第６の緯糸６２６の下をそれぞれ順次に通過した後、当該第１の布帛部３１に於ける、第７の緯糸６１７の上を通過して、再び第２の布帛部３２に戻り、当該第２の布帛部の第８の緯糸６２８の下を通過し、当該第２の布帛部３２の第１の緯糸６２１の上を通過する様にして元に戻るという第５パターン（Ａ５）と、このパターンをそっくり反転させて形成された第６のパターン（Ａ６）とで構成されたものである。
この段階で、本発明が課題とする従来一般的に使用されている当該ショックアブソーバを細幅化して、且つ、当該従来一般的に使用されているショックアブソーバと同等乃至はそれ以上の好ましい衝撃荷重特性を含む製品特性や作用効果を発揮させる為の望ましい織構造の基本的構成が確認出来たので、次いで、当該本発明に係るショックアブソーバ１００の基本的な織構造を使用して、使用すべき糸構成や糸使いを種々に変更した具体的実験を複数回繰り返して実行し、本発明に係る当該細幅化されたショックアブソーバ１００であって、然も、従来一般的に使用されている高性能のショックアブソーバと同等乃至はそれ以上の好ましい衝撃荷重特性を含む製品特性や作用効果を発揮させる為に必要な糸構成や糸使い等の条件を追及した。
【００３４】
処で、本発明に係る当該ショックアブソーバ１００が細幅の帯状布帛から構成されておりながら、従来一般的に使用されている高性能のショックアブソーバと同等乃至はそれ以上の好ましい衝撃荷重特性を有する機能を持たせる為の各種の糸条条件を追及する為に、目標となる対象製品として、第１表に示す現在市販中の２種のショックアブソーバを対象として選択した。
【表１】
2018068915.tif 000003
即ち、第１表より明らかな通り、第１の対象品となるショックアブソーバ（現行品１）は、織組織が２／２の綾織からなる織幅が３２ｍｍの帯状ベルトで構成されており、地糸（縦糸）としてナイロン（Ｎ１４００Ｔ／２）の糸条を１１２本が使用され、又、吊糸として、ポリエステル（ＰＥ１６７０Ｔ）の糸条が、３組（１４本、１２本、１４本）構成で３８本が使用され、且つ緯糸とし、ポリエステル（ＰＥ１６７０Ｔ）の糸条が２本使用されているショックアブソーバであり、当該ショックアブソーバをＪＩＳ規格に沿って、１００Ｋｇ−１．６ｍの落下試験を行って得られた試験データが、最大衝撃荷重が５．１１ｋＮで、当該試験後の当該ベルトの伸びが４３３ｍｍで、当該エネルギー吸収部の残部長が３９ｍｍ（標準規格値は、最大衝撃荷重が６．０ｋＮ以下で、試験後の当該ベルトの伸びが６５０ｍｍ以下）の実力を呈し、その衝撃荷重グラフは、図１３に示す通りの理想的な波形を示すものである。
【００３５】
当該波形から見る限り、当該第１の対象品は、作業員が何らかの事故により高所部位より落下した場合には、先ずベルト部分（具体的には,当該分離部の帯状体部に瞬間的に荷重が掛る為、当該波形は瞬間的に５．００ｋＮ程度の衝撃値迄上昇するが、それ以降は、作業員の落下につれて、当該エネルギー吸収部の当該吊糸が徐々に切れながら当該衝撃荷重を吸収しつつ当該エネルギー吸収部が相互に分離して行く為、当該衝撃荷重波形は、略高原状態を維持しながら、衝撃エネルギーを徐徐に吸収していくので、その間は、当該落下中の作業員には、強い衝撃が印加される事無く、均一は状態で下降出来るので安全性と安心感を受ける事が出来る。
そして当該衝撃荷重波形の当該略高原状態の終端部では、吊糸の切断が不規則となることから当該衝撃荷重波形が若干上昇した後、当該衝撃荷重のエネルギーの全てを吸収して当該作業員の落下状態を終息させることになる。
【００３６】
一方、第２の対象品となるショックアブソーバ（現行品２）は、織組織が２／２の綾織からなる織幅が４４ｍｍの帯状ベルトで構成されており、地糸（縦糸）としてポリエステル（ＰＥ１６７０Ｔ／２）の糸条が２３５本使用され、又、吊糸として、ポリエステル（ＰＥ１４００Ｔ）の糸条が、２組（５０本、５０本）構成で１００本が使用され、且つ緯糸とし、ポリエステル（ＰＥ１６７０Ｔ）の糸条が２本使用されているショックアブソーバであり、当該ショックアブソーバをＪＩＳ規格に沿って、８０Ｋｇ−１．７ｍの落下試験を行って得られた試験データが、最大衝撃荷重が３．５２ｋＮで、当該試験後の当該ベルトの伸びが５９８ｍｍで、当該エネルギー吸収部の残部長が８ｍｍ（標準規格値は、最大衝撃荷重が８．０ｋＮ以下で、試験後の当該ベルトの伸びが６５０ｍｍ以下）の実力を呈し、その衝撃荷重グラフは、図１４に示す通りの波形を示すものである。
当該波形から見る限り、当該第２の対象品も、当該第１の対象品と同様の衝撃荷重グラフを示すが、当該第１の対象品と比べて、当該衝撃荷重波形に於ける当該略高原状態がよりフラットな特性を呈することから、当該第２の対象品は、当該第１の対象品に比べて、より衝撃エネルギーを効率的に吸収する事が可能となるので、落下作業員は、落下中より安全性と安定性を感じる事が可能となるのである。
そして、前記した通り、本発明に於ける当該ショックアブソーバ１００では、その本体部を構成する帯状織物からなる布帛を可能な限り細幅化すると同時に、図１３及び図１４に示されている様な、衝撃荷重特性を発揮出来るショックアブソーバ１００を提供しようとするものである。
【００３７】
そこで、本発明は、上記目的を達成する為の好ましい織構成を有するショックアブソーバ１００を製造する為に、上記した基本的織組織構造の下で、当該ショックアブソーバ１００の帯状織物部分の織幅を３０ｍｍ以下に順次細幅化して行き、その際に地糸５、吊糸１０及び緯糸６等の繊度、種類、使用本数等を種種に変化させた試作品サンプルを多数作製し、それらの衝撃荷重グラフを測定して、本発明の目的に適合したショックアブソーバ１００が得られるか否かを確認する為の多数の実験を鋭意行った。
当該多種に亘る実験結果の具体的スペックの一部を表２に示す。
【表２】
2018068915.tif 000004
尚、本実験で、評価に使用した衝撃荷重特性試験は、ＪＩＳ規格で定められている１００Ｋｇ−１．６ｍの落下試験を適用して衝撃荷重特性を測定する方法を採用し、当該ショックアブソーバとしての合格値が衝撃荷重値が６．０ｋＮ以下で、ベルト自体の伸びの長さが６５０ｍｍ以下に設定した。
上記衝撃荷重特性試験は、上記表２に示す全ての実験で共通に使用した。
【００３８】
以下に、当該各種の実験結果を、当該表２を参照しながら個別に説明する。
即ち、実験Ｎｏ．１（ＥＸ．１）のショックアブソーバに於ける織構成は、織幅を２９ｍｍに設定した場合で、地糸を１４００Ｔ／２のナイロン糸１１０本で構成すると共に、３組の吊糸のそれぞれを１４００Ｔのポリエステル糸１２本で構成し、且つ緯糸には１６７０Ｔのポリエステル糸を使用した。  
当該試作品を上記した試験方法を適用して衝撃荷重特性を測定した結果を図１５に示す。
実験Ｎ０.１（ＥＸ．１）のショックアブソーバは、当該波形は試験直後、瞬間的に３．５０ｋＮ程度の衝撃値迄上昇するが、それ以降は、当該衝撃荷重波形は、やや下降気味ながら略高原状態を維持し、その終端部では、吊糸の切断が不規則となることから当該衝撃荷重波形が若干の幅で上昇した後下降し又上昇すると言う傾向を示している。
【００３９】
この波型を標準規格値と比較すると、衝撃荷重は３．４９kＮであり、合格値の範囲に入るものの、当該エネルギー衝撃吸収部が全て分離（全開）している為にベルトの伸びが６６７ｍｍとなっているので、ショックアブソーバとしての特性を満たさないと判断される。
係る実験結果から判断するならば、従来の当該ショックアブソーバ製品の織構造スペックをそのまま細幅化しても、目標とする作用効果は発揮できないものである事が理解される。
【００４０】
次に、実験Ｎ０.２（ＥＸ２）のショックアブソーバに於ける織構成は、織幅を２６ｍｍに設定した場合で、地糸を１４００Ｔ／２のナイロン糸９２本で構成すると共に、３組の吊糸のそれぞれを１６７０Ｔのポリエステル糸を使用し、組毎に１２本、１０本、１２本づつで構成し、且つ緯糸には１６７０Ｔのポリエステル糸を使用した。  
当該試作品を上記した試験方法を適用して衝撃荷重特性を測定した結果を図１６に示す。
実験Ｎ０.２（ＥＸ．２）のショックアブソーバは、試験直後に４．５kＮまで急上昇した後、一旦０kＮまで急落後再度、１４．０kＮを超えるまで急上昇した後、再び０kＮまで急落して終わっているという２山波型を呈している。
係る現象が発生する理由としては、最初の山形部では、当該ショックアブソーバに於ける当該エネルギー衝撃吸収部が分離出来ず、その為に分離部３のベルト部分が破断した事を示し、２段目の山形部では、当該ショックアブソーバに補助的に接続されるバイパスベルト部が切断された事を示している。
従って、この試作品は、ショックアブソーバとしての商品価値は全くない事が理解される。
これは、エネルギー衝撃吸収部での吊糸を切断するに必要な力が発生していない事を示すものと推定される。
【００４１】
一方、実験Ｎ０.３（ＥＸ．３）のショックアブソーバに於ける織構成は、織幅を２４ｍｍに設定した以外は、実験Ｎ０.２の当該試作品と同じ織構成を採用したものである。
当該試作品を上記した試験方法を適用して衝撃荷重特性を測定した結果を図１７に示す。
実験Ｎ０.３（ＥＸ．３）のショックアブソーバの衝撃荷重特性は、験Ｎ０．２の当該試作品と同じ特性とを示しており、織幅を単に狭めただけでは、特性が改善されない事が理解出来る。
当然のことながら、当該実験Ｎ０.３（ＥＸ．３）のショックアブソーバもショックアブソーバとしての商品価値は全くない事が理解される。
【００４２】
次に、実験Ｎ０.４（ＥＸ．４）のショックアブソーバに於ける織構成は、織幅を２３ｍｍに設定した場合で、地糸を１４００Ｔ／２のナイロン糸９２本で構成すると共に、３組の吊糸のそれぞれを１６７０Ｔのポリエステル糸を使用し、組毎に１２本、８本、１２本づつで構成し、且つ緯糸には１６７０Ｔのポリエステル糸を使用した。  
当該試作品を上記した試験方法を適用してドライ状態とウェット状態とで個別に衝撃荷重特性を測定した結果を図１８に示す。
実験Ｎ０.４（ＥＸ．４）のショックアブソーバは、ドライ状態では、瞬間的に４．００ｋＮ程度の衝撃値迄上昇するが、それ以降は、当該衝撃荷重波形は、やや下降気味ながら略高原状態を維持し、その終端部では、急激に上昇して６．６７ｋＮ程度迄上昇した後、０ｋＮに戻っている。
【００４３】
係る現象は、当該エネルギー衝撃吸収部の吊糸が全て切断されて当該エネルギー衝撃吸収部全開して消滅したため、当該バイパスベルトが当該衝撃荷重を吸収して落下が停止された事を示している。
反面、この実験例では、吊糸が容易に切れすぎると言う問題が見えてくる。
一方、ウェット状態での測定結果は、実験Ｎ０.２に於けると同様に、その波型は２段階の山形突起状を呈しており、破断状態が発生している事を示している。
即ち、本実験例では、実験Ｎ０.２と同様に、エネルギー衝撃吸収部での分離が不規則となることから当該衝撃荷重波形が若干の幅で上昇した後下降し又上昇すると言う傾向を示している。
この理由は、ウェット状態では、繊維糸条が膨潤することから、吊糸が切れ難くなる事に起因するものと推定される。
何れにしても本実験例では、吊糸が切れやすい場合と切れにくい場合が極端に存在することから、商品設計としては不安定な要因を含んでおり、望ましい織構成とは断定できない状態と判断する。
【００４４】
又、実験Ｎ０.５（ＥＸ．５）のショックアブソーバに於ける織構成は、織幅を実験Ｎ０.４と同様に２３ｍｍに設定した場合で、地糸を１４００Ｔ／２のナイロン糸９２本で構成すると共に、３組の吊糸のそれぞれを１１００Ｔのケブラー（登録商標）糸を使用し、組毎に１２本、８本、１２本づつで構成し、且つ緯糸には１６７０Ｔのポリエステル糸を使用した。  
当該試作品を上記した試験方法を適用してドライ状態での衝撃荷重特性を測定した結果を図１９に示す。
実験Ｎ０.５（ＥＸ．５）のショックアブソーバでは、ドライ状態では実験Ｎ０.３或いは実験Ｎ０.４に於けると同様に、その波型は２段階の山形突起状を呈しており、破断状態が発生している事を示している。尚、係る傾向は、ウェット状態でも同じ状態であった。
係る現象は、吊糸にケブラー（登録商標）糸を使用している為、吊糸が殆ど切断されない事に起因しているものと考えられる。
従って、実験Ｎ０.５（ＥＸ．５）のショックアブソーバも商品的価値は殆ど無いと判断する。
【００４５】
更に、実験Ｎ０.６（ＥＸ．６）のショックアブソーバに於ける織構成は、織幅を２３ｍｍに設定したままで、地糸を１６７Ｔ／２のポリエステル糸９２本で構成すると共に、３組の吊糸及び緯糸の構成は実験Ｎ０.４のものと同じに設定した。
つまり、実験Ｎ０.６においては、実験Ｎ０.４の織構成に対して、地糸をポリエステル糸とし、その繊度を１６７０Ｔと太くして設計したものである。
当該試作品を上記した試験方法を適用してドライ状態とウェット状態とで個別に１種類ずつを、１００Ｋｇ−１．６ｍの落下試験の下で、衝撃荷重特性を測定した結果を図２０に示す。
実験Ｎ０.６（ＥＸ．６）のショックアブソーバは、ドライ状態では、何れも瞬間的に３．５０ｋＮ程度の衝撃値迄上昇するが、それ以降は、当該衝撃荷重波形は、やや下降気味ながら略高原状態を維持し、その終端部では、急激に上昇して９．５８ｋＮ程度迄上昇した後、０ｋＮに戻っている。
【００４６】
係る現象は、当該エネルギー衝撃吸収部の吊糸が全て切断されて当該エネルギー衝撃吸収部が全開して消滅したが、衝撃エネルギーを全て吸収できずに、当該バイパスベルトが当該衝撃荷重を受けて破断した状態を示している。
一方、実験Ｎ０.６（ＥＸ．６）のショックアブソーバは、ウェット状態では、何れも瞬間的に３．５０ｋＮ程度の衝撃値迄上昇し、それ以降は、当該衝撃荷重波形は、やや上昇気味ながら略高原状態を維持し、その終端部では、急激に下降して０．５０ｋＮ程度迄降下した後、再び６．００ｋＮ程度の衝撃値迄上昇し、その直後に０ｋＮに戻っている。
係る現象は、当該エネルギー衝撃吸収部の吊糸が殆ど切断されて当該エネルギー衝撃吸収部が全開に近い状態に達したときに、当該吊糸が切断出来ない状態が発生し、当該ショックアブソーバのベルト部が破断した結果、残りの衝撃エネルギーを当該バイパスベルトが受け止めて破断した状態を示している。
尚、これらの結果は、８５Ｋg−１．６ｍの落下試験でも同様の結果が得られている。
従って、実験Ｎ０.６（ＥＸ．６）のショックアブソーバも、不安定な衝撃荷重特性を示す事からショックアブソーバとしての商品的価値は殆ど無いと判断する。
【００４７】
次に、実験Ｎ０.７（ＥＸ．７）のショックアブソーバに於ける織構成は、織幅を２２ｍｍに設定した場合で、地糸を１６７０Ｔ／２のポリエステル糸５６本で構成すると共に、３組の吊糸のそれぞれを１６７０Ｔのポリエステル糸を使用し、組毎に１４本、１２本、１４本づつで構成し、且つ緯糸には１６７０Ｔのポリエステル糸を使用した。  
即ち、実験Ｎ０.７（ＥＸ．７）のショックアブソーバに於いては、実験Ｎ０.６（ＥＸ．６）のショックアブソーバに対して、織幅を狭めると同時に地糸の使用本数を略半分に近い値に減少させると同時に吊糸の使用本数を若干増加させたスペックとなっている。
当該試作品を上記した試験方法を適用してドライ状態で衝撃荷重特性を測定した結果を図２１に示す。
実験Ｎ０.７（ＥＸ．７）のショックアブソーバは、ドライ状態では、何れも瞬間的に３．５０ｋＮ程度の衝撃値迄上昇し、それ以降は、当該衝撃荷重波形は、高原状態を維持する事無く急激に下降して０．５０ｋＮ程度迄降下した後、再び１４．００ｋＮ程度の衝撃値迄急激に上昇し、その直後に０ｋＮに戻っている。
【００４８】
係る現象は、当該エネルギー衝撃吸収部の吊糸が殆ど切断されず、逆に緯糸が当該吊糸によって切断された結果、当該エネルギー衝撃吸収部が分離出来ないまま、破断してしまい、その結果、当該衝撃エネルギーを当該バイパスベルトが受け止めて、当該バイパスベルトが破断した状態を示している。
つまり、係る現象は、緯糸が弱いか、位置変動を起こしやすい構造である為に、当該吊糸を積極的に切断する事が出来ず、逆に当該吊糸が緯糸を切断してしまうと言う好ましくない現象が発生しているものと推測される。
係る実験結果から、当該緯糸が吊糸を確実に切断出来る様な、糸構成、織構成を追求する事が重要な技術ポイントである事が理解される。
何れにしても、実験Ｎ０.７のショックアブソーバも、不安定な衝撃荷重特性を示す事からショックアブソーバとしての商品的価値は殆ど無いと判断する。
【００４９】
次の実験Ｎ０.８（ＥＸ．８）で使用するショックアブソーバでは、上記実験により、緯糸を強化して当該吊糸を確実に切断出来る機能を付与出来る様にする目的で、当該緯糸として、低伸度・高強力糸を使用して見たサンプル製品であり、当該低伸度・高強力糸として１６７０Ｔのケブラー（登録商標）糸を使用したものであり、当該ショックアブソーバの織幅を２２ｍｍに設定すると共に、地糸を１６７０Ｔ／８のポリエステル糸２８本と構成して当該実験Ｎ０.７（ＥＸ．７）のショックアブソーバの地糸の半分の使用本数とすると共に、３組の吊糸のそれぞれを１６７０Ｔのポリエステル糸を使用し、組毎に１２本、１２本、１２本づつで構成した。  
即ち、本実験では、織幅を２２ＭＭに設定する一方、地糸と吊糸の配列本数を低減させる事によって、織組織内に於けるそれぞれの糸の動きに少し自由度を与える様な織構成としているものである。
当該試作品を上記した試験方法を適用してドライ状態で１品種及びウェット状態２品種の双衝撃荷重特性をそれぞれ測定した結果を図２２にそれぞれ示す。
【００５０】
実験Ｎ０.８（ＥＸ．８）のショックアブソーバの当該衝撃荷重波形を検討するならば、３品種ともは、ドライ・ウェットの何れの状態でも、瞬間的に４．００ｋＮ程度の衝撃値迄上昇し、それ以降は、当該衝撃荷重波形は、やや下降気味ながら略高原状態を維持した状態を呈するが、その終端部では、一部の試作品のウェット状態では、当該衝撃荷重波形は急激に上昇して５．２３ｋＮ程度迄上昇した後、０ｋＮに戻っている。
この際のドライ状態に於ける当該ベルトの伸びは５１８ｍｍで、当該エネルギー衝撃吸収部の残りの長さは７ｍｍを示し、何れも規格値の合格範囲に属するものであり、本発明のショックアブソーバ１００として好ましい特性を持つ製品であることが明らかになった。
その一方で、他の試作品のウェット状態では、当該衝撃荷重波形は急激に下降するがその途中で当該波型は複雑に変動しながら時間をかけて、０ｋＮ近傍に戻っている。
係る試作品の衝撃荷重は４．２８ｋＮで、試験後のベルトの伸びは５３７ｍｍとなっているが、当該エネルギー衝撃吸収部は全開した状態を示しており、最後は当該バイパスベルトによって吸収されている事が判る。
従って、この試作品では、本発明の目標とするショックアブソーバとしては不十分なものと判断される。
【００５１】
一方、本試作品あって当該試作品をドライ状態で衝撃荷重特性を測定した結果をみると、当該略高原状態を維持した状態の終端部以降では、実験Ｎ０.６（ＥＸ．６）のショックアブソーバのウェット状態に於ける波型と略同じ波型を呈しており、実際の衝撃荷重は４．３０ｋＮで、試験後のベルトの伸びは５７８ｍｍとなっているが、当該エネルギー衝撃吸収部は全開した状態を示しており、最後は当該バイパスベルトによって吸収されている事が判る。
従って、この試作品もドライの状態では、本発明の目標とするショックアブソーバとしては不十分なものと判断される。
換言するならば、当該実験Ｎ０.８（ＥＸ．８）のショックアブソーバの織構成により、本発明に係る当該ショックアブソーバ１００として好ましい特性が得られる事が判明した。
【００５２】
更に、実験Ｎ０.９（ＥＸ．９）で使用するショックアブソーバでは、当該緯糸として、低伸度・高強力糸として１６７０Ｔのテクノーラ（登録商標）糸を使用し、当該ショックアブソーバの織幅を２０ｍｍに設定すると共に、地糸を１６７０Ｔ／８のポリエステル糸２６本と構成して且つ３組の吊糸のそれぞれを１６７０Ｔのポリエステル糸を使用し、組毎に１２本、１２本、１２本づつで構成した。  
当該試作品を上記した試験方法を適用してドライ状態で衝撃荷重特性を測定した結果を図２３にそれぞれ示す。
【００５３】
実験Ｎ０.９（ＥＸ．９）のショックアブソーバの衝撃荷重波型を検討すると、その波型は、前記した実験Ｎ０.７（ＥＸ．７）のショックアブソーバに於ける当該波型と略同一の波型を呈しており、瞬間的に４．００ｋＮ程度の衝撃値迄上昇し、それ以降は、当該衝撃荷重波形は、高原状態を維持する事無く急激に下降して０乃至０．５０ｋＮ程度迄降下した後、再び１３．０１ｋＮ程度の衝撃値迄急激に上昇し、その直後に０ｋＮに戻っている。
係る現象は、当該エネルギー衝撃吸収部の吊糸が殆ど切断されず、逆に緯糸が当該吊糸によって切断された結果、当該エネルギー衝撃吸収部が分離出来ないまま、破断してしまい、その結果、当該衝撃エネルギーを当該バイパスベルトが受け止めて、当該バイパスベルトが破断した状態を示している。
つまり、本実験例では、細幅織物の織幅が小さすぎることから、当該織組織内での各糸条間の動きが実質的になくなり、緯糸として、当該吊糸を切断する動きを採る事が不可能であったものと推測される。
この実験から、本発明に於ける当該ショックアブソーバ１００として好ましい細幅織物の織幅として２０ｍｍは、適切ではないと推定される。
【００５４】
更に、実験Ｎ０.１０（ＥＸ．１０）に付いて説明するならば、当該実験Ｎ０.１０（ＥＸ．１０） で使用するショックアブソーバは、前記した実験Ｎ０.８（ＥＸ．８）で使用したショックアブソーバの織構成と実質的に同一としたもので、当該ショックアブソーバは、当該実験Ｎ０.８（ＥＸ．８）で使用したショックアブソーバの製造時期をずらせて製造したものである。
つまり、当該実験Ｎ０.１０（ＥＸ．１０）の当該ショックアブソーバは、織幅を２２ｍｍに設定すると共に、当該緯糸として、１６７０Ｔのケブラー（登録商標）糸を使用したものであり、その他の織構成並びに糸構成は当該実験Ｎ０.８（ＥＸ．８）のサンプルと同一条件に設定してある。
そして、当該試作品を上記した試験方法を適用してドライ状態で衝撃荷重特性を測定した結果を図２４に示す。
【００５５】
当該実験Ｎ０.１０（ＥＸ．１０）のショックアブソーバの当該衝撃荷重波形を検討するならば、ドライ状態でも、瞬間的に４．００ｋＮ程度の衝撃値迄上昇し、それ以降は、当該衝撃荷重波形は、略水平状の高原状態を維持した状態を呈するが、その終端部では、当該衝撃エネルギー吸収部分の細かい微妙な分離動作が行われるため、当該衝撃荷重波形は若干の上下動をみせているが、その後は急速に下降して０.００ｋＮに戻っている。
この際の当該ベルトの最大衝撃荷重は４．５９ｋＮで、ベルト自体の伸びは５２０ｍｍで、当該エネルギー衝撃吸収部の残りの長さは９ｍｍを示し、明らかに規格値の合格範囲に属するものであり、本実験Ｎ０.１０（ＥＸ．１０）のショックアブソーバは、本発明のショックアブソーバ１００として好ましい特性を持つ製品であることが明らかになった。
続いて、実験Ｎ０.１１（ＥＸ．１１）に付いて説明するならば、当該実験Ｎ０.１１（ＥＸ．１１）で使用するショックアブソーバでは、当該ショックアブソーバの織幅を２１ｍｍに設定すると共に、その他の糸構成は全て、前記した実験Ｎ０.９（ＥＸ．９）のショックアブソーバの糸構成と一致させて構成されたサンプルであり、当該試作品を上記した試験方法を適用してドライ状態で衝撃荷重特性を測定した結果を図２５に示す。
【００５６】
実験Ｎ０.１１（ＥＸ．１１）のショックアブソーバの衝撃荷重波型を検討すると、その波型は、前記した実験Ｎ０.９（ＥＸ．９）のショックアブソーバに於ける当該波型と略同一の波型を呈しており、瞬間的に３．８０ｋＮ程度の衝撃値迄上昇し、それ以降は、当該衝撃荷重波形は、高原状態を維持する事無く急激に下降して一旦０ｋＮ程度迄降下した後、再び１３．６１ｋＮ程度の衝撃値迄急激に上昇し、その直後に０ｋＮに戻っている。
係る現象は、当該エネルギー衝撃吸収部の吊糸が殆ど切断されず、逆に緯糸が当該吊糸によって切断された結果、当該エネルギー衝撃吸収部が分離出来ないまま、破断してしまい、その結果、当該衝撃エネルギーを当該バイパスベルトが受け止めて、当該バイパスベルトが破断した状態を示している。
つまり、本実験例では、やはり細幅織物の織幅が小さすぎることから、当該織組織内での各糸条間の動きが実質的になくなり、緯糸として、当該吊糸を切断する動きを採る事が不可能であったものと推測される。
この実験から、本発明に於ける当該ショックアブソーバ１００として好ましい細幅織物の織幅として２１ｍｍは、適切ではないと推定される。
【００５７】
最後に実験Ｎ０.１２（ＥＸ．１２） に付いて説明するならば、当該実験Ｎ０.１２（ＥＸ．１２） に於いて使用されるショックアブソーバは、前記した実験Ｎ０.８（ＥＸ．８）及び実験Ｎ０.１０（ＥＸ．１０）で使用したショックアブソーバの織構成及び糸構成と実質的に同一としたもので、当該ショックアブソーバは、当該実験Ｎ０.８（ＥＸ．８）で及び実験Ｎ０.１０（ＥＸ．１０）で使用したショックアブソーバの製造時期と時期をずらせて製造したものである。
そして、当該試作品を上記した試験方法を適用してドライ状態で衝撃荷重特性を測定した結果を図２６に示す。
【００５８】
当該実験Ｎ０.１２（ＥＸ．１２）のショックアブソーバの当該衝撃荷重波形を検討するならば、ドライ状態でも、瞬間的に４．００ｋＮ程度の衝撃値迄上昇し、それ以降は、当該衝撃荷重波形は、略水平状の高原状態を維持した状態を呈するが、その終端部では、当該衝撃エネルギー吸収部分の細かい微妙な分離動作が行われるため、当該衝撃荷重波形は若干の上下動をみせているが、その後は急速に下降して０.００ｋＮに戻っている。
この際の当該ベルトの最大衝撃荷重は４．３８ｋＮで、ベルト自体の伸びは５１３ｍｍで、当該エネルギー衝撃吸収部の残りの長さは１０ｍｍを示し、明らかに規格値の合格範囲に属するものであり、本実験Ｎ０.１２（ＥＸ．１２）のショックアブソーバは、本発明のショックアブソーバ１００として好ましい特性を持つ製品であることが明らかになった。
【００５９】
上記の各種の実験結果から、本実験Ｎ０.１２（ＥＸ．１２）のショックアブソーバの織構成並びに糸構成は、本実験Ｎ０.１０（ＥＸ．１０）及び実験Ｎ０.８（ＥＸ．８）のそれとも実質的に同じであって、一部のサンプルで、当該衝撃荷重特性に於いて、規格値に合格しないものが見受けられるが、多くに同一サンプルが当該規格値に合格している事を勘案するならば、本実験Ｎ０.１２（ＥＸ．１２）、本実験Ｎ０.１０（ＥＸ．１０）、及び実験Ｎ０.８（ＥＸ．８）の当該ショックアブソーバの織構成並びに糸構成は、実質的に、本発明の課題を解決する為の好ましい織構成並びに糸構成を確立しているものと判断して良い状態にあると判断出来る。
更に、本発明に係る当該ショックアブソーバに於ける当該細幅帯状織物部の織幅は２２ｍｍを超えて細くする事は技術的に不可能であると判断されることから、その下限値は２２ｍｍと判断出来る。
【００６０】
一方、当該細幅帯状織物部の織幅は、当該実験Ｎ０.１２（ＥＸ．１２）、本実験Ｎ０.１０（ＥＸ．１０）、及び実験Ｎ０.８（ＥＸ．８）の実験結果とを勘案すると、その上限は２５ｍｍが好ましい限界値ではないかと考えられる。
上記した種々の実験例の結果を踏まえると、本発明に於ける第２の態様としては、上記した本発明に於ける第１の態様つまり基本的な技術思想に加えて、当該低伸度かつ高強力特性を有する糸条は、アラミド系合成繊維からなる糸条ある事を特徴とするショックアブソーバ１００で有る事も好ましい具体例を示す態様であり、又、上記した本発明に於ける第１の態様つまり基本的な技術思想に加えて、当該ショックアブソーバ１００は、２２ｍｍ乃至２５ｍｍの幅を有する細幅織物で構成されている事も本発明に於ける第３の態様として存在し得るものである。
更に、本発明に於ける第４の態様としては、当該吊糸６は、当該エネルギー衝撃吸収部に於ける当該第１の布帛部と第２の布帛部とを連結する際の織込みパターンが相互に異なる複数種類の吊糸を含んでいる事を特徴とするショックアブソーバ１００であり、又、本発明に於ける第５の態様としては、当該吊糸は当該エネルギー衝撃吸収部に於ける３種類の相互に異なる当該連結織込みパターンを有するものである事を特徴とするショックアブソーバ１００である。
より詳しくは、当該エネルギー衝撃吸収部内に於ける当該第１と第２の布帛部間を亘る当該吊糸の本数が当該エネルギー衝撃吸収部内の部位によって異なっている事を特徴とするショックアブソーバ１００である。
【００６１】
更に、本発明に於ける第６の態様としては、当該吊糸に於ける第１の吊糸群が持つ第１の連結織込みパターンは、当該吊糸が、当該第１の布帛部に於ける、第１の緯糸の上、第２の緯糸の下、及び第３の緯糸の上をそれぞれ順次に通過した後、当該第２の布帛部に於ける、第４の緯糸の下を通過して、再び第１の布帛部の第５の緯糸の上を通過し、その後第１の布帛部の第６の緯糸の下、及び第７の緯糸の上をそれぞれ順次に通過した後、再び第２の布帛部の第８の緯糸の下を通過して、当該第１の布帛部に戻るという第１パターンと、このパターンをそっくり反転させて形成された第２のパターンとで構成されたものであり、当該吊糸に於ける第２の吊糸群が持つ第２の連結織込みパターンは、当該吊糸が当該第１の布帛部に於ける、第１の緯糸の上を通過した後、当該第２の布帛部の第２の緯糸の下を通過した後、再び当該第１の布帛部の第３の緯糸の上をそれぞれ順次に通過した後、当該第２の布帛部に戻り、当該第２の布帛部に於ける第４の緯糸の下を通過して、再び第１の布帛部の第５の緯糸の上を通過するという交互の織り込みパターンが当該第２の布帛部の第８の緯糸迄継続されるという第３のパターンと、当該第３のパターンを緯糸１ピック分ずらせて形成された第４のパターンとで構成されたものであり、当該吊糸に於ける第３の吊糸群が持つ第３の連結織込みパターンは、当該吊糸が、当該第２の布帛部に於ける、第１の緯糸の上を通過した後、当該第２の布帛部に於ける第２の緯糸の下を通過した後、当該第１の布帛部に於ける第３の緯糸の上を通過した後、再び当該第２の布帛部に戻り、当該第２の布帛部の第４の緯糸の下、第５の緯糸の上、及び第６の緯糸の下をそれぞれ順次に通過した後、当該第１の布帛部に於ける、第７の緯糸の上を通過して、再び第２の布帛部に戻り、当該第２の布帛部の第８の緯糸の下を通過し、当該第２の布帛部の第１の緯糸の上を通過する様にして元に戻るという第５パターンと、このパターンをそっくり反転させて形成された第６のパターンとで構成されたものである事を特徴とするショックアブソーバ１００で有っても良く、更には、本発明に於ける第７の態様としては、当該エネルギー衝撃吸収部に於ける当該エネルギー衝撃吸収部と当該当該分離部との接合部位並びにその近傍部部位に相当する第１の部位に於いては、当該第１と第２の布帛部間を亘る当該吊糸は、当該第３のパターンと当該第４のパターンとからなる当該第２の連結織込みパターンを有する当該第２の吊糸群のみで構成されている事を特徴とするショックアブソーバ１００である。
【００６２】
一方、本発明に於ける当該第７の態様に含まれる好ましい一具体例としては、当該エネルギー衝撃吸収部に於ける当該第１の部位の端部から当該エネルギー衝撃吸収部の当該自由端部の方向に向けて所定の距離だけ延展して形成されている第２の部位に於いては、当該第１と第２の布帛部間を亘る当該吊糸が、当該第３のパターンと当該第４のパターンとからなる当該第２の連結織込みパターンを有する当該第２の吊糸群のみで構成されている部位と、第１の連結織込みパターンを有する当該第１の吊糸群、当該第２の連結織込みパターンを有する当該第２の吊糸群及び第３の連結織込みパターンを有する当該第３の吊糸群とが総合されて形成されている部位とが交互に配列されている事を特徴とするショックアブソーバ１００である。
【００６３】
更に、本発明に係る第８の態様としては、当該エネルギー衝撃吸収部に於ける当該第２の部位の端部から当該エネルギー衝撃吸収部の当該自由端部の方向に向けて所定の距離だけ延展して形成されている第３の部位に於いては、当該第１と第２の布帛部間を亘る当該吊糸が、当該第１の連結織込みパターンを有する当該第１の吊糸群、当該第２の連結織込みパターンを有する当該第２の吊糸群及び第３の連結織込みパターンを有する当該第３の吊糸群とが総合されて形成されている事を特徴とするショックアブソーバ１００である。
上記した本発明に係る当該ショックアブソーバ１００に於いては、当該分離部３の左右両端部から外方に向けて延展する２つの当該エネルギー衝撃吸収部４、４’の織構造は図４に示されている様な織構造のみで構成されるものであった。
【００６４】
然しながら、本発明者が、更に鋭意検討した結果、当該分離部３に衝撃荷重が印加された後、即時に、当該エネルギー衝撃吸収部４、４’に於ける当該吊糸６が切断してくれる事が重要な要素であるが、本発明者が種々実験した結果によると、上記した本発明に係る具体例の構成では、全ての場合に於いて、必ず当該分離部３に衝撃荷重が印加された後、即時に、当該エネルギー衝撃吸収部４、４’に於ける当該吊糸６が切断してくれると言う事態が発生することがなく、幾つかの具体的実験では、該分離部３に衝撃荷重が印加された後、即時に、当該エネルギー衝撃吸収部４、４’に於ける当該吊糸６が切断されず、所定の時間差を経て切断される事例が多々発生した。
係る事態が多発する事は、当該ショックアブソーバ１００の製品に対する信頼性を阻却する原因ともなるので、改善する必要が指摘されている。
本発明者は、上記問題点を鋭意検討し、実験を繰り返した結果、当該分離部３に衝撃荷重が印加された後、即時に、当該エネルギー衝撃吸収部４、４’に於ける当該吊糸６が切断してくれると言う事態を確実に実現させる為に、当該分離部３に衝撃荷重が印加された後、即時に、当該エネルギー衝撃吸収部４、４’に於ける当該吊糸６が切断してくれると言う、トリガー構成部を導入する事が有効である事を知得し、以下に示す新規な技術思想を完成させたものである。
【００６５】
即ち、本発明に於いては、当該エネルギー衝撃吸収部４、４’内に於ける当該第１と第２の布帛部３１，３２間を亘って移動する当該吊糸６の本数が当該エネルギー衝撃吸収部４、４’内の部位によって異なる様に構成する事が好ましい技術構成である。
係る本発明に於ける新たな技術構成をより具体的に説明するならば、当該エネルギー衝撃吸収部４、４’に於ける当該エネルギー衝撃吸収部４、４’と当該分離部３との接合部位３０１，３０２から当該エネルギー衝撃吸収部４、４’の自由端部部位乃至その近傍部部位に向けて、当該吊糸６が当該第１と第２の布帛部３１、３２間を亘る数が漸次増加する様に構成されている事が好ましい具体例である。
即ち、本発明に於ける当該新規な技術思想にあっては、少なくとも、当該エネルギー衝撃吸収部４、４’に於ける当該エネルギー衝撃吸収部４、４’と当該分離部３との接合部位３０１，３０２並びにその近傍部部位に相当する第１の部位Ｃに於いては、当該第１と第２の布帛部３１、３２間を亘る吊糸６の数を、当該エネルギー衝撃吸収部４、４’本体部領域に存在する当該第１と第２の布帛部３１、３２間を亘る吊糸６の数よりも少なくする事によって、所定の衝撃エネルギーが印加された際に、先ず、当該第１の部位Ｃに於ける当該吊糸６を容易に且つ確実に、且つ即時に切断させることによって、その他の部分に存在する他の吊糸６が順序にかつ確実に切断するためのトリガーとして機能することになる。
【００６６】
係る本発明の技術構成をさらに詳細に図１０を参照しながら説明する。
即ち、図１０は、本発明に於ける当該ショックアブソーバ１００の更に改善された特性を有するショックアブソーバ１００の構成の概要を示すブロック図であって、先ず基本的な構成としては、第１の布帛部３１と第２の布帛部３２とで構成されている分離部３と、当該分離部３の双方の端部３０１、３０２のそれぞれから外方に連続状に延展されており、且つ、当該第１と第２の布帛部３１、３２とが吊糸１０を介して積層一体化されているエネルギー衝撃吸収部４、４’とから構成されているショックアブソーバ１００に於いて、少なくとも、当該エネルギー衝撃吸収部４、４’と当該分離部３との接合部位３０１、３０２並びにその近傍部部位に相当する第１の部位Ｃに於いては、当該第１と第２の布帛部３１、３２間を亘る当該吊糸１０の本数は、当該エネルギー衝撃吸収部４、４’に於ける当該吊糸１０の使用本数よりも少なく設定するものである。
当該第１の部位Ｃの設定長さは特に限定されるものではないが、当該分離部３の見かけ上の長さを例えば１４０ｍｍとした場合には、その長さは、例えば３０ｍｍ乃至６０ｍｍであることが好ましい。
【００６７】
当該第１の部位Ｃに於ける当該吊糸１０の織込みパターンは特に限定されるものではないが、例えば、図６に示す様に、当該第３のパターン（Ａ３）と当該第４のパターン（Ａ４）とで構成された第２の連結織込みパターン（Ｘ２）を使用する事が好ましい具体例である。
その結果、当該本発明に係るショックアブソーバ１００に於ける、当該第１の改良型ショックアブソーバ１００の一具体例に於いては、当該第１の部位Ｃに於ける当該吊糸１０の織込みパターンは、図１１に示される様な織組織を構成しており、一方、その他の当該エネルギー衝撃吸収部４、４’に於ける部位Ａに於いては、図４に示す様な織組織を構成している事になる。
係る本発明の具体例に於いて、当該部位Ｃに配置されている当該吊糸１０の内で、当該第１と第２の布帛部３１、３２間を亘る事が無い様に織成される当該吊糸１０は、図１１に明らかに示されている通り、当該第１と第２の布帛部３１、３２内で、それぞれ、当該第１と第２の布帛部３１、３２に於ける緯糸と例えば、平織される事になる。
【００６８】
一方、本発明に係る当該ショックアブソーバ１００に関する更なる改良型のショックアブソーバ１００に於いては、図１０に示す前記具体例の構成に加えて、当該エネルギー衝撃吸収部４、４’に於ける部位Ｃと部位Ａとの間に、更に別の部位Ｂを配置し、当該新たな部位Ｂに於いて使用される、当該第１と第２の布帛部３１、３２間を亘る当該吊糸１０の本数を、当該部位Ｃに於ける当該吊糸１０の数より多く且つ当該部位Ａに於ける当該吊糸１０の数よりも少なくする様に設定されるものである。
当該第１の部位Ｂの設定長さは特に限定されるものではないが、当該分離部３の見かけ上の長さを例えば１４０ｍｍとした場合には、その長さは、例えば３０ｍｍ乃至６０ｍｍであることが好ましい。
【００６９】
当該第１の部位Ｂに於ける当該吊糸１０の織込みパターンは特に限定されるものではないが、例えば、図１２に示す様に、当該第１と第２の布帛部３１、３２間を亘る当該吊１０が、当該第３のパターン（Ａ３）と当該第４のパターン（Ａ４）とからなる当該第２の連結織込みパターン（Ｘ２）を有する当該第２の吊糸群と、当該第１と第２の布帛部３１、３２間を亘る当該吊１０が、当該第１のパターン（Ａ１）と当該第２のパターン（Ａ２）とからなる当該第２の連結織込みパターン（Ｘ１）を有する当該第２の吊糸群若しくは、当該第５のパターン（Ａ５）と、当該第６のパターン（Ａ６）とからなる当該第３の連結織込みパターン（Ｘ３）を有する当該第３の吊糸群とが総合されて形成されている織構成が採用されることが好ましい。
一方、本具体例に於ける当該ショックアブソーバ１００に於ける当該部位Ｂの端部から、当該細幅織物２００の自由端部３０３迄の間の部位Ａ迄の長さは、特に限定されるものではなく、使用用途に応じて適宜決定されるものではあるが、例えば１５０ｍｍ乃至２００ｍｍの長さに設定される事が望ましい。
【００７０】
一方、当該部位Ａの織構成も特に限定されるものではないが、例えば、図４に示されている通り、当該エネルギー衝撃吸収部４、４’に於ける部位Ａに於いては、当該第１と第２の布帛部３１、３２間を亘る当該吊糸１０が、当該第１の連結織込みパターン（Ｘ１）を有する当該第１の吊糸群、当該第２の連結織込みパターン（Ｘ２）を有する当該第２の吊糸群及び第３の連結織込みパターン（Ｘ３）を有する当該第３の吊糸群とが総合されて形成されている事が望ましい具体例の一つである。
つまり、当該エネルギー衝撃吸収部内に於ける当該第１と第２の布帛部間を亘る当該吊糸の本数が当該エネルギー衝撃吸収部内の部位によって異なっている事を特徴とするショックアブソーバ１００が開示されているのである。
上記の具体例から勘案すると、本発明に於ける第９の態様としては、当該吊糸は、当該エネルギー衝撃吸収部に於ける当該第１の布帛部と第２の布帛部とを連結する際の織込みパターンが相互に異なる複数種類の吊糸を含んでいる事を特徴とするショックアブソーバ１００が存在する。
【００７１】
更に、本発明に於ける第１０の態様としては、上記第９の態様に於いて、当該吊糸は当該エネルギー衝撃吸収部に於ける３種類の相互に異なる当該連結織込みパターンを有するものである事を特徴とするショックアブソーバであることも好ましい態様と考えられ、又、本発明に於ける第１１の態様としては、当該エネルギー衝撃吸収部内に於ける当該第１と第２の布帛部間を亘る当該吊糸の本数が当該エネルギー衝撃吸収部内の部位によって異なっている事を特徴とするショックアブソーバ１００も好ましい具体例である。
より具体的には、本発明に於ける当該第１２の態様としては、当該エネルギー衝撃吸収部に於ける当該エネルギー衝撃吸収部と当該当該分離部との接合部位から当該エネルギー衝撃吸収部の自由端部部位乃至その近傍部部位に向けて、当該吊糸が当該第１と第２の布帛部間を亘る数が漸次増加する様に構成されている事を特徴とするショックアブソーバである。
【００７２】
更に、本発明に於ける第１３の態様としては、当該エネルギー衝撃吸収部に於ける当該エネルギー衝撃吸収部と当該分離部との接合部位並びにその近傍部部位に相当する第１の部位に於いては、当該第１と第２の布帛部間を亘る当該吊糸は、当該第３のパターンと当該第４のパターンとからなる当該２の連結織込みパターンを有する当該第２の吊糸群のみで構成されている事を特徴とするショックアブソーバ１００である。
其の他、本発明に於ける第１４の態様としては、当該エネルギー衝撃吸収部に於ける当該第１の部位の端部から当該エネルギー衝撃吸収部の当該自由端部の方向に向けて所定の距離だけ延展して形成されている第２の部位に於いては、当該第１と第２の布帛部間を亘る当該吊糸が、当該第３のパターンと当該第４のパターンとからなる当該第２の連結織込みパターンを有する当該第２の吊糸群のみで構成されている部位と、第１の連結織込みパターンを有する当該第１の吊糸群、当該第２の連結織込みパターンを有する当該第２の吊糸群及び第３の連結織込みパターンを有する当該第３の吊糸群と、が総合されて形成されている部位とが交互に配列されている事を特徴とするショックアブソーバ１００である。
更に、本発明に係る第１５の態様としては、当該エネルギー衝撃吸収部に於ける当該第２の部位の端部から当該エネルギー衝撃吸収部の当該自由端部の方向に向けて所定の距離だけ延展して形成されている第３の部位に於いては、当該第１と第２の布帛部間を亘る当該吊糸が、当該第１の連結織込みパターンを有する当該第１の吊糸群、当該第２の連結織込みパターンを有する当該第２の吊糸群及び第３の連結織込みパターンを有する当該第３の吊糸群とが総合されて形成されている事を特徴とするショックアブソーバ１００である。
【００７３】
次に、本発明者は、上記した本発明に於ける当該ショックアブソーバ１００の当該衝撃荷重特性を更に改良する方法に関し、鋭意検討を続けた結果、従来公知の当該ショックアブソーバ１００に於いて使用される吊糸１０は、全てが低伸度特性を有するポリエステル合成繊維からなる糸条が使用されており、これが、当該ショックアブソーバ１００の衝撃荷重特性を高止まり状態に固定してしまう原因となり、使用者が落下の際の衝撃を受けるに当たり不快感を感じる結果となっていた事が判明した。
その為、本発明は、更に鋭意検討した結果、従来当該吊糸１０の略１００％が低伸度特性を有するポリエステル合成繊維糸条で構成されるべきであるという常識を打破し、当該吊糸を構成する低伸度特性ポリエステル合成繊維糸条の一部を高伸度特性を有する合成性繊維糸条で置き換えることによって、当該従来の問題点を解決する事が出来ると言う結果を知得したものである。
【００７４】
つまり、本発明に於ける更に別の具体的態様（第１６の態様）としては、本発明に係る当該ショックアブソーバ１００を構成する当該吊糸１０を通常一般的に使用されている低伸度ポリエステル系合成繊維糸条の少なくとも一部に、高伸度特性を有する合成繊維糸条を使用する事が望ましいと言う技術構成を確立したものである。
本発明に於いて当該吊糸として使用される低伸度特性を有する合成繊維としては、ポリエステル系合成繊維或いは、アラミド系合成繊維等が使用出来る。
一方、本発明に於ける当該高伸度特性を有する合成繊維糸条としては、例えば、ポリエステル系合成繊維糸条である事が望ましく、特には、１１００Ｔ−９６Ｆ、破断伸度２５％の高伸度ポリエステル繊維糸条が好ましく使用される。
【００７５】
此処で、本発明者は、当該吊糸に低伸度特性を有する繊維糸条のみを使用した場合と当該低伸度特性を有する繊維糸条からなる吊糸の一部に高伸度特性を有する繊維糸条を混合した場合の当該のみを使用した場合のショックアブソーバ１００に於ける作用効果を比較する為に、当該ショックアブソーバ１００の織組織構造は、前記した各実施態様で使用した織組織構造と同一のままとして、当該地糸及び当該吊糸の構成を相互に変更させた２種類のサンプルを作成、そのそれぞれの落下衝撃特性を比較した実験を行った。
つまり、今回のテストで使用されるサンプルの糸構造は、図２７に示す通り、第１のサンプル（ＳＡ２）は、織幅を３０ｍｍに設定すると共に、地糸５を４４本、吊糸１０を４０本の低伸度ポリエステル系合成繊維糸条で構成したものとし、一方、第２のサンプル（ＳＡ１３）は、織幅を３０ｍｍに設定すると共に、地糸５を４４本、吊糸１０を３６本としてそのうち低伸度ポリエステル系合成繊維糸条を２２本、高伸度ポリエステル系合成繊維糸条を１４本として組み合わせたものである。
上記した２つのサンプルを、１００ｋｇ−１．６ｍ落下の条件下で衝撃荷重特性を測定した結果を図２８に示す。
当該落下衝撃荷重特性試験では、標準基準値として、衝撃荷重が５．５ｋＮ以下、試験後の伸びが６００ｍｍ以下で、剥離部の長さが３００ｍｍ以下であることをしきい値として設定して評価した。
【００７６】
図２８から理解される事は、双方のショックアブソーバ１００の吊糸１０の総デニール数は略同じであり、波形も略同じ様な形状を示しているが、当該低伸度糸条と当該高伸度糸条を混合させた当該第２のサンプル（ＳＡ１３）の方が、衝撃荷重値で４．７７ｋＮで、試験後の伸びが５３６ｍｍで、剥離部の長さが２６０ｍｍとなっているのに対し、当該第１のサンプルの当該衝撃荷重値で５．３５ｋＮで、試験後の伸びが５４３ｍｍで、剥離部の長さが２５６ｍｍとなっている事から勘案して、当該第２のサンプルでは、衝撃荷重が若干低下すると共に、伸びの長さも小さくなっており、当該第１のサンプルに比べて、作業員に対する衝撃荷重の負担が小さくなっている事が証明されたことになり、作業員の体に対して優しく、よりコンパクトな製品となる事は明らかである。
【００７７】
続いて、本発明は、上記した本発明の別の態様に於いて、当該低伸度合成繊維糸条と当該高伸度合成繊維糸条との混合割合を変更した場合の当該ショックアブソーバ１００の特定値に如何なる影響が与えられるかを検証する為、図２９及び図３０に示す様な当該両繊維間の混合比率を種々変更した複数個のサンプルを別途作成して、上記した落下衝撃荷重特性試験を実行して検討した。
即ち、図２９は、当該ショックアブソーバ１００の織構成は、前記して各実施態様のものと同じとし、且つ織幅を３０ｍｍと設定した上で、各サンプルで使用される当該吊糸１０の総本数を適宜変更すると同時に、それぞれのサンプルに於ける当該吊糸に於ける当該低伸度合成繊維糸条と当該高伸度合成繊維糸条との混合割合を２４:１６、２４：１４、２２：１６に変更した３種類のサンプル（サンプル７、サンプル１０及びサンプル１１）を作成し、それぞれを、ドライ状態とウェット状態のもとで、上記した衝撃落下荷重特性テストを実施した。（尚、しきい値は上記したしきい値をそのまま利用した。）
【００７８】
一方、図３０では、図２９に示すサンプル７を除き、当該吊糸に於ける当該低伸度合成繊維糸条と当該高伸度合成繊維糸条との混合割合を３２:４、１８：１２、２２:１４に変更した複数種類のサンプル（サンプル１３乃至サンプル１９及びサンプル２０とサンプル２１）を作成し、何れも上記したと同じ衝撃落下荷重特性テストを実施した。（尚、しきい値は上記したしきい値をそのまま利用した。）
上記した各実験結果の一部をプロットした状態を図３１及び図３２に示す。
図３１は、前記した複数個のサンプルについての衝撃荷重特性値の内で、ドライ状態で測定して得た結果の一部を示すものであり、又図３２は、当該各データのうちの一部のサンプルについての衝撃荷重特性値の内で、ドライ状態及びウェット状態の双方で測定して得た結果の一部を示したものである。
当該図３１及び図３２のデータの意味する処は、当該各グラフに於いて、より左側でより下側に位置するデータを示すサンプルが、当該性能に優れている事を示すものである。
【００７９】
当該各データやグラフ並びに測定上のしきい値とを総合的に勘案すると、ドライ状態でもウェット状態でも、当該低伸度合成繊維糸条と当該高伸度合成繊維糸条との本数比率を２４本対６本或いは１８本対１２本とする具体例、つまり当該低伸度合成繊維糸条と当該高伸度合成繊維糸条との混合割合を３:２（換言すると当該吊糸の全本数に対して４０％程度、当該高伸度合成繊維糸条を混入させる事が最も良好な作用効果が得られる事が判明したものである。
即ち、本発明に於いては、当該高伸度合成繊維糸条の混入割合を適宜変更させる事によって、当該製品の衝撃荷重の大きさや伸びを適宜の値に制御する事が可能となる。
本発明は、上記結果を念頭に、当該高伸度合成繊維糸条の混入割合の変更可能性について、当該各実験結果から分析した結果、該吊糸の全本数に対して当該高伸度合成繊維糸条を３６％乃至４２％程度混合させて使用する事が望ましいとの結論に到達したものである。
上記した本発明に係るショックアブソーバ１００の第１６の態様としては、当該吊糸を構成している合成繊維糸条は、少なくとも一部は低伸度特性を有する合成繊維糸条である事を特徴とするショックアブソーバ１００であり、又第１７の態様としては、当該吊糸を構成している合成繊維糸条は、低伸度特性を有する合成繊維糸条と高伸度特性を有する合成繊維糸条とが混在されている事を特徴とするショックアブソーバ１００である。
更に、追加するならば、本発明に係るショックアブソーバ１００の第１８の態様としては、当該吊糸を構成している低伸度合成繊維糸条と高伸度合成繊維糸条と混合比率（低伸度合成繊維糸条本数：高伸度合成繊維糸条本数）は、６．０：１〜３０．０：１である事を特徴とするショックアブソーバ１００である。
【符号の説明】
【００８０】
３：分離部
４、４’ ：エネルギー衝撃吸収部
５：地縦糸
６：緯糸
１０：吊糸
１１、１１’ ：フック部材
１２、１２’ ：連結部材
３１：第１の布帛部
３２：第２の布帛部
１００：ショックアブソーバ
２００：織物組織
３０１、３０２：端部
３１１、３１２、３２１、３２２：通常の経糸
５３２１：第３の地縦糸群
５３２２：第４の地縦糸群
５３１１：当該第１の地縦糸群と
５３１２：第２の地縦糸群
【図１】
2018068915.tif 000005
【図２】
2018068915.tif 000006
【図３】
2018068915.tif 000007
【図４】
2018068915.tif 000008
【図５】
2018068915.tif 000009
【図６】
2018068915.tif 000010
【図７】
2018068915.tif 000011
【図８】
2018068915.tif 000012
【図９】
2018068915.tif 000013
【図１０】
2018068915.tif 000014
【図１１】
2018068915.tif 000015
【図１２】
2018068915.tif 000016
【図１３】
2018068915.tif 000017
【図１４】
2018068915.tif 000018
【図１５】
2018068915.tif 000019
【図１６】
2018068915.tif 000020
【図１７】
2018068915.tif 000021
【図１８】
2018068915.tif 000022
【図１９】
2018068915.tif 000023
【図２０】
2018068915.tif 000024
【図２１】
2018068915.tif 000025
【図２２】
2018068915.tif 000026
【図２３】
2018068915.tif 000027
【図２４】
2018068915.tif 000028
【図２５】
2018068915.tif 000029
【図２６】
2018068915.tif 000030
【図２７】
2018068915.tif 000031
【図２８】
2018068915.tif 000032
【図２９】
2018068915.tif 000033
【図３０】
2018068915.tif 000034
【図３１】
2018068915.tif 000035
【図３２】
2018068915.tif 000036